Brevet FR2018611A1 — publié le 19700529

a présente invention concerne un procédé de sensibilisation de matières photoconductrices organiques ou, plus particulièrement, de substances photo conductrices organiques, de substances engendrant des radicaux libres lorsqu'elles sont excitées par énergie d'un rayonnement, et de substances organiques colorantes par décomposition de substances engendrant des radicaux libres au moyen d'une énergie de rayonnement, ainsi que des matières photosensibles destinées à la photographie électrostatique, et un élément photosensible ainsi produit. Dans les dispositifs de reproduction, et dispositifs analogues, on a utilisé jusqu'à présent dans une large mesure, comme matières photosensibles pour la photographie électrostatique, le sélénium métallique et un alliage de sélénium pour la photographie électrostatique indirecte et des oxydes métalliques tels que oxyde de zinc pour la photographie électrostatique directe. Par ailleurs,les matières photosensibles destinées à la photographie électrostatique consistant en des matières organiques photoconductrices possèdent d'excellentes caractéristiques de transparence, de flexibilité, de légèreté, d'aptitude à la transformation en pellicules, de sélectivité de la polarité de charge, d'uniformité de surface, etc., comparativement au sélénium et maîgre' à oxyde de zinc.Toutefois,/ces avantages, les matières photconductrices organiques n'ont eu que des applications limitées, car la photosensibilité de matières photoconductrice Xrganiques est remarquablement faible, comparativement au sélénium et à 1! oxyde de zinc, et une source lumineuse de grande intensité est indispensable pour ltexposition de formation de l'image après la charge. On contact déjà diverses matières photoconductrices organiques. Par exemple, certaines de ces matières photoconductrices organique s sont des composés aromatiques polycycliques condensés tels quel'anthracène, le pyrène, le pérylène, etc. des composés hétérocycliques tels que les dérivés de la triphénylpyrazoline, les dérivés de ltacylhydrazone, etc. ; et des polymères tels que le poly-N-vinylcarbazole, etc. Toutefois, ces substances photoconductrices ont, malheureusement, une faible photosensibilité, et, comme résultat d'un effort effectué pour accroltre la sensibilité au moyen d'une technique de synthèse organique, certaines matières organiques ont été récemment étudiées. Par exemple, il existe des poly-N-vinyicarbazoles bromés décrits dans le brevet japonais NO 525.382, un poly-3,6-diiodo9-vinylcarbazole décrit dans la demande de brevet japonais NO 7592/1968 déposée le 27 Novembre 1964 par Matsushita Denki Sangyo K.K., un poly-N-vinyl-3-aminocarbazole décrit dans le brevet japonais NO 506.082 et un polyvinyl-anthracène décrit dans la demande de brevet Japonais NO 2629/1968 déposée le 30 Mai 1964 par Matsushita Denki Sangyo K.K. Toutefois, lorsqu'elles sont utilisées seules, ces substances photoconductrices organiques ne sont pas douées d'une photosensibilité suffisamment grande. Par conséquent, ces substances photoconductrices organiques sont utilisées en combinaison avec un colorant de sensibilitation, de spectre approprié. Par exemple, le polyvinylcarbazole bromé, uniquement lorsqutil est utilisé en association avec un type bien défini de colorants de la série du triarylcarbonium, peut acquérir une photosensibilité aussi forte que celle de oxyde de zinc sensibilisé par un colorant.Toutefois, étant donné que les caractéristiques de photosensibilité de ces matières relativement très photosensibles contenant des substances photoconductrices organiques dépendent non seulement des substances photoconductrices organiques elles-mêmes, mais aussi et plutôt des colorants de sensibilisation du spectre, et que ces matières sont préparées au moyen de procédés particuliers et compliqués de synthèse organique et de purification, ces matières photosensibles posent encore de nombreux problèmes du point de vue économique et pratique, malgré la forte photosensibilité dont elles sont douées. Comme résultat d'efforts tendant à améliorer les matières photosensibles destinées à ltélectrophotographie, contenant principalement des matières photoconductrices organiques, notamment pour en améliorer la faible sensibilité, la Demanderesse vient de découvrir des matières photosensibles destinées à l1élec- trophotographie, douées d'une sensibilité égale ou supérieure à celle des matières photosensibles classiques, essentiellement à base de sélénium ou d'oxyde de zinc (sensibilisées avec un colorant), en mettant en oeuvre un simple procédé de sensibilisation appliqué à des substances photoconductrices organiques et des composés colorants basiques. En outre, la Demanderesse a déjà découvert que des substances engendrant des radicaux libres par excitation au moyen d'une énergie de rayonnement et des substances photoconductrices organiques sont -sensibilisées par l'application de l'énergie d'un rayonnement et donnent des matières photosensibles de grande sensibilité destinées à l'électrophotographie; ceci a fait l'objet de la demande de brevet français déposée ce même jour au nom de la même Demanderesse et intitulée "Matière photosensible et son procédé de préparation", les matièreqphotosensibles de grande sensibilité destinées à l'électrophotographie obtenues au moyen de ce procédé étant excellentes du point de vue pratique et économique. La Demanderesse vient de mettre au point, à la suite d'études effectuées sur ces matières photosensibles organiques, un procédé de sensibilisation caractérisé par la décomposition d'agents engendrant des radicaux libres par l'énergie d'un rayonnement, en utilisant des substances photoconductrices organiques, des composés engendrant une base libre qui produisent des radicaux libres par excitation au moyen d'une énergie de rayonnement, et des substances organiques colorantes, en tant que composants principaux, et elle a également découvert une large gamme d'applications des matières photosensibles de grande sensibilité ainsi obtenues. En d'autres termes, la Demanderesse a découvert que les conditions suivantes sont toutes satisfaites lorsqu'on utilise des substances organiques colorantes en plus de substances photoconductrices organiques et de- subs- tances engendrant des radicaux libres: (1) I1 est possible d'améliorer davantage la sensibilité. (2) I1 est possible de régler les caractéristiques d'absorption spectrale Xde matières photosensibles destinées à ltélectro- photographie. Par exemple, il est possible d'obtenir des matières photosensibles qui conviennent bien pour une reproduction en cou leur. (3) Dans des matières photosensibles destinées à la photographie électrostatique, dans lesquelles la nuance de couleur revêt une importance pour l'aspect ou l'usage, il est possible d'obtenir une nuance désirée de la couleur et d'adapter cette nuance de la manière optimale, en vue de l'application, en utilisant des composants qui forment des colorants organiques. (4) Par le choix correct de composants donnant des couleurs organiques, il est possible d'accroftre le potentiel de surface de matières photosensibles destinées à l'électrophotographie et, en conséquence, il est possible de s'attendre à une amé lioration du contraste de l'image. Avec les effets mentionnés ci-dessus, les nouvelles ma tières photosensibles destinées à l'électrophotographie, compre nant des substances photoconductrices organiques, des agents en gendrant des radicaux libres et des composants formant des couleurs organiques, peuvent être considérés comme ayant accompli un pas en avant en ce qui concerne leur intérêt industriel. On a utilisé d'une façon générale certaines matières photosensibles ou certaines matières de reproduction contenait des agents engendrant des radicaux libres par excitation au moyen d'une énergie de rayonnement. Un exemple en est donné par une matière de reproduction connue comme système engendrant des radicaux libres, dans laquelle la matière photosensible ou ma tière de reproduction est instable du point de vue pratique. Cette instabilité est due à l'agent engendrant des radicaux libres que l'on utilise. Par exemple, dans le cas du tétrabromure de de carbone, qui constitue un exemple de composé polyhalogéné, la matière photosensible ou matière de reproduction contient du té trabromure de carbone n'ayant pas réagi comme composant essen tiel de la couche photosensible. Etant donné que le tétrabromure de carbone est un composé volatil , instable et toxique, ceci réduit notablement la possibilité d'utilisation pratique d'une matière photosensible ou matière de reproduction du type donnant par excitation des radicaux libres.En outre, on contait des plaques photosensibles destinées à l'électrophotographie, portant une couche photosensible qui contient, outre des substances pho toconductrices, des composés instables à la lumière et des composants qui réagissent avec ces derniers par photosynthèse pour former des colorants de sensibilisation. Sur la plaque photosensible ainsi réalisée, la partie exposée est sensibilisée par le colorant dysensibilisation produit par voie de photosynthèse lorsque le motif original est irradié, et la partie non exposée est laissée insensibilisée du fait qu'il n'est pas formé de colorant de sensibilisation. Ceci est exploité dans un procédé spécial d'électrophotographie. Un exemple en est décrit dans le brevet français NO 1.483.494.Toutefois, la plaque photosensible mentionnée ci-dessus et que l'on contact déjà comporte de nombreux défauts. Etant donné que son principe est de produire par photosynthèse des colorants de sensibilisation sur la plaque photosensible correspondant au motif original, et de produire une différence de sensibilité entre la partie exposée et la partie non exposée par le colorant sensibilisateur formé, la lumière projetant le motif original doit avoir une énergie lumineuse suffisamment forte pour produire le colorant sensibilisateur. En d'autres termes, elle doit avoir une énergie lumineuse suffisamment forte pour accélérer la décomposition par la lumière des composés instables à la lumière pour produire des colorants de sensibilisation. Par conséquent, des radiations ayant une courte longueur d'onde et une énergie lumineuse suffisante, par exemple des rayons proches de l'ultra-violet ou des rayons ultra-violets, sont utilisées pour l'irradiation du motif original.Ceci engendre un problème d'ordre pratique. En effet, la longueur d'onde et l'intensité d'énergie de la lumière utilisée pour projeter le motif original sont des facteurs très importants dans la mise en oeuvre d'un procédé électrophotographique, et, par exemple, lorsque la longueur d'onde d'irradiation est courte, l'absorption par le système optique d'exposition est grande, ce qui est indésirable, et augmente en même temps ltencombrement du dispositif de tirage. En outre, la plaque pohtosensible qui est caractérisée par la différenciation de photosensibilité entre la partie exposée et la partie non exposée correspondant au motif original, n'est pas applicable à tout procédé électrophotographique général déjà connu, mais n'est efficace que lorsqutelle est appliquée à des procédés électrophotographiques spéciaux, limités en nombre. En d'autres termes, la différenciation de sensibilité entre la partie exposée et la partie non exposée correspondant au motif original n'exploite pas la propriété d'une plaque photosensible classique selon laquelle la partie exposée devient conductrice au moment de l'irradiation du motif original et la partie non exposée devient isolante, mais elle transforme le motif original en un "motif sensibilisé" (dans ce cas, toutefois, étant donné que la partie exposée est sensibilisée par.le colorant, le motif sensibilisé forme un motif négatif), à cause de la formation du colorant sensibilisateur dans la partie exposée.Par conséquent, une telle plaque photosensible ne peut pas être appliquée au procédé classique de base appliquant une charge, une irradiation avec le motif original et un développement,ou les variantes de ce procédé, et elle est limitée à des procédés particuliers et compliqués qui consistent par exemple à transformer le motif initial en un "motif sensibilisé", à charger,à effectuer une exposition uniforme (qui doit être faite avec des rayonnements incapables de produire un colorant sensibilisateur sur la plaque photosensible) en vue d'accélérer l'atténuation de la charge sur le "motif sensibilisé" par rapport à l'atténuation de la charge sur la partie non sensibilisée, puis à développer. Par conséquent, son usage est très limité. En outre, étant donné que ce procédé consiste à former le "motif sensibilisé" directement sur la plaque photosensible, à un moment donné, il n'est pas applicable aux processus électrophotographiques tels que celui dans lequel un motif original différent est irradié avec un rayonnement qui forme un colorant sensibilisateur, là aussi pour obtenir une reproduction séparée, excepté pour la formation d'un modèle électrophotographique ou d'une reproduction en double. Dans le cas d'une plaque photosensible ayant une structure visant à faire une différence de sensibilité entre la partie exposée et la partie non exposée correspondant au moti$-original par la production d'un colorant sensibilisateur, la couche photo sensible doit contenir comme composant indispensable des composés instables à la lumière, assurant la formation du colorant sensibilisateur au moment de l'irradiation du motif original, et dans la partie exposée de la couche photosensible, qui est en phase solide, le colorant sensibilisateur est produit par la décomposition de composés instables à la lumière, et l'effet de sensibilisation dû à la production est réalisé. Toutefois, étant donné que les composés instables à la lumière restent intacts dans la partie non exposée, et qu'il reste même dans la partie exposée une certaine quantité de composés instables à la lumière n'ayant pas subi de décomposition, si, par exemple,la plaque photosensible est soumise au processus d'irradiation du motif initial, de charge, d'exposition uniforme et de développement, les composés instables à la lumière restent dans les- parties tant exposées que non exposées Ceci accélère l'affaiblissement naturel du potentiel total de surface au moment de la charge, tout en réduisant le contraste électrostatique du motif électrostatique formé par l'exposition uniforme après la charge, et on ne peut pas toujours obtenir une image correcte.On a donc été obligé, dans pratiquement tous les cas, d'utiliser une plaque photosensible portant une couche photosensible très épaisse, d'environ 100 microns d'épaisseur, en vue de maintenir à un minimum l'affaiblissement naturel du potentiel de surface. En outre, étant donné que des composés instables à la lumière sont toujours contenus dans la couche photosensible, en tant que composants indispensables, dans le cas, par exemple, où le tétrabromure de carbone est contenu comme composé instable à la lumière, ceci engendre de nombreux problèmes, comme dans le cas de la plaque photosensible du système à radicaux libres, du point de vue de la qualité de conservation et de la propriété de toxicité. Comme on l'a mentionné dans ce qui précède, la plaque photosensible destinée à ltélectrophotographie, portant une couche photosensible contenant des substances photoconductrices, des substances instables à la lumière et des composants qui produisent des colorants sensibilisateurs, utilise la sensibi lisation offerte par la production des colorants sensibilisateurs dans la couche photosensible en phase solide, et l'irradiation avec une lumière de faible longueur d'onde, par exemple des rayons ultra-violets, dténergie lumineuse suffisante pour produire un "motif sensibilisé" correspondant au motif original. Toutefois, étant donné que les composés instables à la lumière sont photo-irréversibles, excepté dans le cas de leur utilisation pour obtenir un modèle électro-photographique ou une reproduction en double, un usage répété de la plaque photosensible est impossible,et la présence de composés instables à la lumière nuit à la qualité de conservation et à la stabilité de la plaque photosensible. Ceci limite notablement son application et présente le défaut de ne pas toujours assurer une bonne reprotue- tion. L'invention remédie à tous ces inconvénients et elle permet de préparer de nouvelles matières photosensibles destinées à la photographie électrostatique, de grande sensiblité, de faible prix de revient et de bonne stabilité chimique. Toutefois, les excellentes particularités de la présente invention ne se limitent pas à pallier les inconvénients des matières photosensibles classiques mentionnées ci-dessus et à offrir des matières photosensibles électrostatiques de grande sensibilité. Bien que le procédé de sensibilisatio ie l'invention, appliqué à des matières photosensibles destinées à l'électrophotographie, se caractérise dans l'ensemble par le fait qu'il utilise des agents engendrant des radicaux libres par excitation au moyen de l'énergie d'un rayonnement, laquelle énergie est produite avec une intensité suffisante pour donner une quantité désirée de ces radicaux libres, le principal r81e de énergie de rayonnement n'est pas de transformer les substances produisant la couleur en substances colorantes du type déjà connu, mais de modifier les propriétés des substances organiques photoconductriceW nvaxALsppLLwation de l'énergie de rayonnement, en les faisant réagir par voie photouslimique avec des agents engendrant des radicaux libres, et en faisant réagir ensuite le composant organique engendrant la couleur ou les produits instables à la lumière obtenus à partir des agents engendrant des radicaux libres et/ou du composant organique engendrant la couleur qui a été modifié chimiquement par les produits secondaires de ces produits instables à la lumière, avec les substances organiques photoconductrices dont les propriétés ont été modifiées.Les substances obtenues comme résultat de ces réactions sont des substances qui peuvent être utilisées dans des matières photosensibles de grande sensibilité, destinées à l'électrophotographie. Par conséquent, l'effet sensibilisant du procédé de sensibilisation conforme à l'invention est très différent, du point de vue technique , de l'effet sensibilisant obtenu par la simple addition de colorants sensibilisateurs, et l'effet selon lequel "seuls les colorants sensibilisateurs sont produits par le procédé de sensibilisation" ne représente qu'unie faible partie de l'effet du procédé de l'invention. Sur la base des particularités qui ont été décrites dans ce qui précède, l'invention a pour but - d'offrir des matières photosensibles notablement sensibilisées pour l'électrophotographie, et leur procédé de fabrication - d'offrir des matières photoconductrices organiques de grande sensibilité destinées à l'électrophotographie, obtenues par application d'une énergie de rayonnement à un agent engendrant des radicaux libres, qui donne de tels radicaux-lorsqutil est excité par l'énergie de rayonnement, une matière photoconductrice organique, et un composant organique donnant une couleur, ainsi qu'un procédé de préparation de ces matières photoconductrices organiques de grande photosensibilité - de fournir d'excellentes matières photoconductrices organiques de grande photosensibilité et de faible prix de re- vient, qui peuvent être obtenues au moyen d'un traitement simple de sensibilisation sans nécessiter de processus particuliers et compliqués de synthèse organique et de purification, ainsi qu'un procédé de préparation de ces matières organiques photoconductri ces photosensibles - d'offrir des- matières organiques chi'miquement 'stables et de grande photosensibilité, ainsi qu'un procédé de préparation de ces matières - de fournir des matières organique s photoconductrices qui conviennent pour la reproduction en couleur, à savoir des matières photosensibles destinées à l'électrophotographie, pouvant être adaptées librement du point de vue de la photosensibilité et des caractéristiques d'absorption spectrale, ainsi qu'un procédé de production de ces matières; - de fournir des matières organiques photoconductrices qui portent des teintes désirées, visibles ou pouvant se développer, en tant que matières photosensibles destinées à l'électro- photographie, et un procédé de production de ces matières - de fournir des matières organiques photoconductrices obtenues en augmentant le potentiel de surface par le choix correct des composés pigmentaires de base, et un procédé de production de ces matières - d'offrir un procédé simple de production d'un élément photosensible en utilisant des matières photoconductrices organiques, et le procédé de production des matières définies dans chacun des paragraphes précédents. D'autres caractéristiques et avantages de la présente invention ressortiront de la description détaillée qui va suivre. L'invention concerne une matière photosensible destinée à ltélectrophotographie, contenant principalement des substances obtenues en appliquant un traitement de sensibilisation par ré action photochimique à des agents engendrant des radicaux libres sous l'effet d'une énergie de rayonnement, des substances organiques photoconductrices, et un composant organique engendrant une couleur.Ce traitement de sensibilisation modifie la qualité des substances organiques photoconductrices d'origine, en appliquant l'énergie de rayonnement en quantité suffisante pour libérer des radicaux des agents engendrant des radicaux libres, au moins à ces derniers agents, et en faisant réagir les substances photoconductrices organiques d'origine avec des substances décomposées par la lumière telles que les radicaux libres obtenus à partir des agents qui les engendrent et, en outre, le traitement est conduit en faisant réagir les radicaux libre et/ou le composant organique engendrant la couleur, modifié chimiquement par les produits secondaires des radicaux libres, sur les substances organiques photoconductrices dont la qualité a été modifiée. 'les composants organiques engendrant une couleur dont il est question conformément à l'invention, sont les substances qui, dans le système de conduite du traitement de sensibilisation, produisent des substances colorantes par réaction avec les agents engendrant des radicaux libres, lorsqu'elles sont excitées par l'énergie de rayonnement. 'les matières organiques photoconductrices utilisées dans la présente invention peuvent être choisies dans une large gamme de matières. A titre d'exemples typiques de ces matières, on mentionne (A) des vinylcarbazoles : vinylcarbazole monomère ou polymère, poly-9-vinylcarbazole, copolymère de 9-vinylcarbazole, copolymère de 3-nitro-9-vinylcarbazole, copolymère de 3-N-méthylamino9-vinylcarbazole, vinylcarbazole à substituant halogéno, poly-9vinylcarbazole nitré, copolymère de 3,6-dibromo-9-vinylcarbazole, poly-9-vînyl-3-aminocarbazole, poly-9-vinylcarbazole bromé, copolymère de 3-iodo-9-vinylcarbazole, poly-3-, 6-diLodo-9-vinyl- carbazole, poly-3-benzylidènamino-9-vinylcarbazole, copolymère de 3 ,6-dibromo-9-vinylcarbazole, poly-9-propénylcarbazole, polymère greffé de 9-vinylcarbazole et d'acrylate d'éthyle (contenant 90 moles % de 9-vinylcarbazole), copolymère de vinylanthracène-9-vinylcarbazole, homopolymère ou copolymère de 2-( ou 3-)-vinyl-9-alkylcarbazole, dont le groupe alkyle peut être un alkyle inférieur tel que méthyle, éthyle, propyle, etc. (B) Dérivés aromatiques aminés aminopolyphény)e , allylidène-azines, N, N' -dialkyl-N, N' dibenzylphénylènediamine, N,N,N' ,N' -tétrabenzyl-p-phénylènedia- mine, N, N' -diphényl-p-phénylènediamine, N,N'-dinaphtyl-phénylènediamine, 4,4'-bis-diméthylaminobenzophénone, etc. (C) Diphénylméthanes et triphénylméthanes base leuco des colorants du groupe du diphénylméthane, base leuco des colorants du groupe du triphénylméthane, etc. (D) Composés ayant un noyau hérérocyclique oxydiazole, éthylcarbazole, N-hexylcarbazole, 5-aminothiazole, 4,1,2-triazole, imidazolone, oxazole, imidazole, imidazolidine, polyphénylènethiazole, 1,6-méthoxyphénazine, dérivés des 2,omega-bis(N-carbazole)-alcanes, dérivé de pyrazolinopyrazoline, etc. (E) Composés ayant un noyau condensé benzothiazole, benzoimidazole, benzoxazoles tels que 2-(4'-diaminophényl)-benzoxazole, 2-(4'-diméthylaminophényl)-benzoxazole, etc., aminoacridine, quinoxaline, diphénylènehydrazones, dérivé de la pyrrocoline, dérivé du 9,10-dShydroanthracène, etc. (F) Composés ayant une double liaison acylhydrazone, dérivé éthylénique, 1,1,6, 6-tétraphénylhexatriène, 1,1, 5-triphényl-pent-1-ène-4-yn-3-ol (G) Produits condensés produit de condensation d'aldéhyde et d'amine aromatique, produit de réaction d'une amine aromatique secondaire et d'un halogénure aromatique, Poly-p-phénylène-1,3,4-oxadiazole, etc. () Polymères vinyliques (à l'exclusion du polyvinylcarbazole) polymère diamide d'acide 2-alkylacrylique, polyvinylacridine, poly-[1,5-diphényl-3-(4-vinylphényl)-2-pyrazoline], poly(l,5-diphénylpyrazoline), polyacénaphtylène, polyacénaphtylène à substituant dans le noyau, polyvinylanthracène, poly-2-vinyldibenzothiophène, etc. (I) Oligomères photoconducteurs organiques Par exemple, on peut mentionner les oligomères répondant à la formule suivante dans laquelle zen , m et n sont égaux à O ou 1 et satisfont à la relation suivante Des exemples d'oligomères comprennent comme composé à 5 noyaux le p-bis-(2-phényl-4-thiazolyl)-benzène, comme composé à 7 noyaux le 2, 4-bis-[4- (2-phényl-4-thiazolyl)-p-hényl]thiazole et comme composé à 9 noyaux le 1, 4-bis-[4- ( 4- ) (2-phényl-4-thiazolyl)-Phényl)- thiazolyl]benzène. Parmi les substances photoconductrices organiques mentionnées ci-dessus, le vinylcarbazole et ses dérivés, les dérivés aminés aromatiques, les dérivés du diphénylméthane etc les dérivés du triphénylméthane donnent des résultats particulièrement excellents vis-à-vis du traitement de sensibilisation conforme à l'invention. 'les agents engendrant des radicaux libres que l'on utilise conformément à l'invention, sont des composés qui donnent des radicaux libres lorsqu'ils sont excités par l'énergie d'un rayonnement. Les agents engendrant des radicaux libres peuvent être choisis dans une large gamme de composés dont des exemples typiques sont donnés ci-après; (A) Composés polyhalogénés CBr4, CI4, -CHI3, C2C16, CBrC13, CC14, CHBr3, CHCl3, C2Br6, C2HBr5, C6H5CBr3, CIBr3, CICl3, CHIC12, CHIBr2, CBrCb, CHBrC12, 2,2,2trichlorotoluène, 2,2,2-tribromoacétophénone, l,l,l-tribromo2-méthyl-2-propanol, 1,1,2,2-tétrabromoéthane, 2,2,2-tribromo éthanol, CH2C12, CH2Br2, CH2I2, 1CH2CH2Cl, BrCH2CH2Br, CH3CHC12, CH3CHBr2, CHC12CHC12 C1CH = CHCl, CHCl = CCl2, Br(CH2)3Br, Br(CH2)4Br, Br(CH2)5Br, Br(CH2)6Br, etc. ; des sulfoxydes organiques halogénés tels que le pentabromodiméthylsulfoxyde et l'hexabromodiméthylsulfoxyde, des sulfones organiques halogénées telles quel 'hexabromodiméthylsulfone, la trichlorométhylphényl- sulfone, la tribromométhylphénylsulfone, la trichlorométhylparachlorophénylsulfone, la tribromométhyl-paranitrophénylsul- fone, la 2-trichlorométhylbenzogythiazolylsulfone, la 4,6diméthylpyrimidyl-2-tribromométhylsulfone, la tétrabromodimé thylsulfone, la 2,4-dichlorophenyltrichloróméthylsulfone,-la 2méthyl-4-chlorophényltrichlorcméthylsulfone, la "2.,-.5-dimêthyl- 4-chlorophényl-trichlorométhylsulfone, la -2, 4-dichiorophényl- tribromométhylsulfone, la bromométhyldibromométhylsulfone. (3) Des composés carbonylés composés polycétaldonyle vicinaux, a-carbonylalcools, éthers d'acryloine, acrylones à substituant a-hydrocarbonylew quinones polynucléaires, etc. (C) Composés organiques du soufre disulfures d'alkyle, disulfures d'aralkyle, disulfures d'aryle, disulfure *'aroyle, disulfures d'acryle, disulfures de cycloalkyle, mercaptans, thiols, mercaptides métalliques, dithiocarbamates, esters de O-alkyl-xanthéne, dérivés de thiuram, sulfo nattes, etc. (D) Peroxydes hydroperoxydes, peroxydes de lisîkyle, peroxydes de diacyle, peroxydes de diaroyle, etc. (E) Composés azoïques et diazoques composés d'azonitrile, zp-chlorobenzène-sulfonate de p-nitre- benzènediazonium ,etc. Dans l'énumération donnée ci-dessus d'agents engendrant des radicaux libres, les composés polyhalogénés donnent des résultats particulièrement avantageux vis-à-vis du traitement de sensibilisation conforme à l'invention. Les composants organiques formant une couleur, que lton utilise conformément à l'invention, sont des substances qui réagissent avec des agents engendrant des radicaux libres pour former des substances colorantes par excitation soue effet d'une énergie de rayonnement, dans le système qui exécute le traitement de sensibilisation, et ces composants peuvent être choisis dans le groupe suivant de substances (A) Arylamines secondaires ou tertiaires Composés appartenant à ce groupe ayant la formule générale suivante dans laquelle R est choisi parmi un atome d'hydrogène, un groupe aIkyle, aryle et aralkyle (substitué ouftnn--substîtué), RI est choisi entre le groupe phényle, le groupe a-naphtyle et le groupe P-naphtyle, et R2 est choisi entre un groupe alkyle, aryle ou aralkyle (substitué ou non substitué). On donne ci-après des exemples de ces composés diphénylamine, N-méthylaniline, N,N-diméthylaniline, N-éthylaniline, N,N-diéthylaniline, phényl-a-naphtylamine, phenyl-a-naphtyl- amine, triphénylamine, N-méthyldiphénylamine, N-benzylaniline, N,N-dibenzilaniline, N-vinyl-phényl-a-naphtylamine, N-vinyldiphénylamine, N-vinylpyrrole, N-vinylpyrrolidone, N-vinylsuccinimide, N-vinylacétanilide, N-vinylphénylacétamide, N-vinylméthylacétamide, N-vinyldiglycolinimide, etc. (B) Carbazoles 'les composés appartenant à ce groupe répondent à la formule développée suivante dans laquelle R est choisi parmi des groupes alkyle, alcényle, araîkyle et aryle (substitués ou non substitués), et les symboles R1 et R2 représentent chacun un atome d'hydrogène ou un groupe alkyle, alcényle, aralkyle, alcoxy, halogéno et dialkylamino (ils peuvent différer l'un de l'autre). Des exemples des composés entrant dans cette catégorie comprennent les suivants carbazole, N-éthylcarbazole, N-méthylcarbazole, N-phénylcarbazole, N-benzilcarbazole, N-vinylcarbazole, 3,6-dibromo-N-vinylcarbazole, 3-chloro-g-éthylcarbazole 3-chloro-N-vinylcarbazole, 3-iodo N-vinylcarbazole, 3 -diméthylamine-N-éthycarbazole, etc. (C) Indoles : Les composés appartenant à ce groupe sont, par exemple, représentés par la formule générale suivante : dans laquelle R est choisi entre un atome d'hydrogène ou un groupe alkyle, araîkyle ou aryli(substitué ou non substitué). Chaque symbole R3 représente un atome d'hydrogène ou un groupe alkylè, alcoxy, halogéno ou diaikylamino. Des exemples de composés entrant dans ce groupe comprennent les suivants indole, 2-méthylindole, 1,2-diméthylindole, l-phénylindole, 4-chloroindole, N-vinylindole, etc. (D) 1,3,4-oxadiazoles Comme exemple de composé te la classe du 1,3,4-oxadiazole, on peut utiliser/de formule générale suivante (dans laquelle R Aeprésente un atome d 'hydrogène, un groupe alkyle, acyle ou cycloacyle et R2 représente un atome d 'hydro- gène). (dans laquelle R3 désigne un groupe alkyle ou acyle et R4 est un groupe alkyle) (dans laquelle R5 représente un atome d'hydrogène ou un groupe alkyle) (E) 1,3,4-triazoles les 1,3,4-triazoles sont des composés répondant à la formule générale suivante (dans laquelle R représente un atome d'hydrogène ou un groupe alkyle, acétyle ou cycloalkyle); (dans laquelle R2 représente un groupe alkyle ou acétyle, et R3 est un atome d'hydrogène ou un groupe alkyle). (E) Imidazoles Tes imidazoles sont des composés répondant à la formule générale suivante (dans laquelle R1 et R2 sont semblables ou différents et représentent chacun un radical aromatique ou hétérocyclique pouvant entre encore substitué, R3 représente un atome d'hydrogène ou un radical aliphatique, et R4 représente un atome d'hydrogène ou un radical aromatique ou hétérocyclique susceptible d'une autre substitution. (G) PytazolineX : Les pyrazoline s répondent à la formule générale (dans laquelle R représente un atome d'hydrogène ou un groupe alkyle, aryle ou allylaryle, R2 est un atome d'hydrogène ou un groupe sîkyle ou aryle, et R3 est un atome d'hydrogène, un carbone aromatique, un noyau cyclique ou un noyau hétérocyclique). (H) Oxazoles à substituant aminophényle: Les oxazoles à substituant aminophényle répondent à l'une des formules suivantes [ dans laquelle R représente un groupe aminophényle ou aminophényle à substituant alkyle, R1 est un groupe phényle ou phényle substitué, R2 est un atome d'hydrogène, un groupe alkyle ou alcényle ou un résidu hétérocyclique, R3 et R4 représentent chacun un groupe phényle ou phényle substitué (un radical amine ou un radical alkylamino est présent dans l'un ou l'autre des radicaux ou dans les deux) et R5 représente un atome dthydrogène ou un groupe alkyle]. (I) Benzidines les benzidines répondent à la formule générale suivante dans laquelle X, Y, X' et Y' représentent chacun un atome d'hy drogène ou un groupe phényle,inyle substitué, méthyle, propyle ou autres radicaux alkyle, Ar et :Ar' représentent chacun un système cyclique simple ou soudé d'un cycle ou hétérocycle de carbone aromatique. Dans ces cas, X, X' et Y, Y' représentent tous des atomes d'hydrogène. et Ar et Ar' ont la même définition. (J) 1,3-diphényl-tétrahydroimidazoles 'les 1,3-diphényl-tétrahydroimidazoles répondent à la formule générale suivante [ dans laquelle R représente un atome d'hydrogène ou un groupe alkyle, alcényle, aralkyle, aralcényle, aryle, aryle substitué ou un résidu hétérocyclique, et R1 et R2 représentent chacun un groupe phényle ou phényle substitué]. (x) Phénazines 'les phénazines répondent à la formule générale suivante [dans laquelle R représente un atome dthydrogène,-un radical méthyle, éthyle, propyle ou méthoxy (semblables ou différents)]. (L) Acridines Les acridines répondent à la formule générale suivante dans laquelle et Y représentent chacun un atome d'hydrogène ou un radical amino ou dialkyle (notamment le radical diméthylamino et le radical diphénylamino). (M) Dérivés d'acylhydrazone : Les composés appartenant à ce groupe répondent à la formule générale suivante dans laquelle R1 représente un atome d'hydrogène, un groupe aIkyle, araîkyle, aryle, aryle substitué ou un résidu hétérocyclique aromatique, R2 représente un groupe aralkyle, aryle, aryle substitué ou un résidu hétérocyclique aromatique, Rlet R3 pouvant représenter des atomes de carbone qui appartiennent au m8me système cyclique. (N) Quinoxalines 'les quinoxalines sont représentées par la formule générale suivante [dans laquelle A représente un ou plusieurs radicaux amino non substitués et/ou un ou plusieurs radicaux amino substitués avec un radical aliphatique et/ou un radical aromatique, ou un hydrocarbure aromatique condensé qui peut être substitué avec d'autres radicaux actifs, R1 et R3 peuvent être des radicaux semblables ou différents et représentent chacun un radical aryle, alkylaryle, alcoxyaryle , aryle halogéné, aminoaryle et aminoaryle à substituant aliphatique et aromatique; dans cette formule, le radical aryle (qui peut être un radical d'un système cyclique condensé) doit être substitué avec au moins un radical amino substitué ou non substitué]. (O) Composés du type arylidèneazine, contenant un radical amino disubstitué sur l'azote. 'les composés appartenant à ce groupe répondent à la formule générale dans laquelle RI et R2 représentent des radicaux aryle con tenant un radical amino substitué sur l'azote, ces radicaux aryle pouvant être choisis parmi les radicaux phényle, naphtyle, phényle substitué et naphtyle substitué. Le radical amino disubstitué sur l'azote peut former un radica Wétérocyclique. (P) Pyridines et quinoléines Ces composés peuvent être représentés par les formules générales suivantes (les composés appartenant à la formule (I) peuvent être substitués dans une ou deux des positions 3, 4, 5 et 6 du noyau de pyridine avec un radical méthyle, éthyle, propyle ou méthoxy ; les composés appartenant à la formule (II) peuvent etre substitués dans une ou deux des positions 4, 5 et 6 du noyau de quinoléine avec un radical méthyle, éthyl-e- ou méthoxy, de même qu'ils peuvent être substitués avec un atome de chlore ou un radical méthoxy dans la position 4 ou 5 du noyau de benzole). (Q) Dérivés d'oxazole, de thiazole et dtimidazole Les composés appartenant à ce groupe répondent à la formule générale dans laquelle X représente un noyau aromatique condensé et additionné. Ce noyau peut être substitué. Y représente un radical aromatique univalent ou un radicaétérocyclique qui peut être substitué. Z représente un atome d'oxygène ou de soufre, ou un radical imino (dont les atomes d'hydrogène peuvent être substitués avec un radical alkyle, aryle ou aralkyle). (R) Dérivés éthyléniques Ces dérivés peuvent être représentés par la formule générale suivante dans laquelle R1 représente un radical monovalent formé du radical styryle et d'un noyau de carbone aromatique, un radical monovalent d'un hétérocycle aromatique et des produits substitués de ces radicaux, R2 représente un atome drhydrogène, un radical acyle et un radical cyano, et R3 représente un radical monovalent dclui noyau aromatique de cat > QAP} un radical monovalent d'un hétérocycle aromatique et leurs produits de substitution, un radical carboalcoxy, un radical carboamide et un radical cyano. (S) Spiropyranes Les composés suivants appartiennent à ce groupe 1,3,3-triméthylindolinobenzopyrylspirane, 1,3 , 3-triméthyîindolino-6 '-nitrobenzopyrylspirane, 1,3,3-triméthylindolino-6'-nitro-8'-méthoxybenzopyrylSpirane, 1,3,3-triméthylindolino-7'-méthoxy-8'-nitrobenzopyrylSpirane, 1,3,3-triméthylindolino-5'-nitro-8'-méthoxybenzopyrylspirane, 1,3 , 3-triméthylindoîino-6' , 8' -dibromobenzopyrylspirane, 1,3,3-triméthylindolino-6'-hydroxybenzopyrylspirane, 1,3,3-triméthylindolino-7'-hydroxybenzopyrylspirane, 1,3, 3-triméthylindolino-8 '-hydroxybenzopyrylspirane, 1,3,3-triméthylindolino-8'-carboxybenzopyrylspirane, 1,3,3-triméthylindolino-5-chloro-6'-nitrobenzopyrylspirane, 1,3 ,3-triméthylindolino-5-méthoxy-6 '-nitrobenzopyrylspirane, etc. (T) Aniles A titre d'exemples typiques d'aniles, on mentionne les suivants salic.ylidène-aniline, salicylidène-m-toluisine, salicylidène-p- toluisine, salrcylidène-o-chloroaniline, salicylidène-o-bromo- aniline, salicylidène-m-bromoaniline, salicylidène-p-bromoaniline, salicylidène-m-phényîènediamine, salicylidène-o-anicidine, salicylidène-p-anicidine, acide salicylidène-p-aminobenzoSque, acide salcylidène-m-aminobenzoïque, etc. (U) Benzyl pyridines Des exemples typiques de composés appartenant à ce groupe sont donnés ci-après 2-(2' ,4'-dinitrobenzyl)pyridine, 4-(2',4'-dinitrobenzyl)-pyridine, 2-(2-nitro-4'-cyanobenzil)pyridine, 2-(2'-nitro-4-carbométhoxybenzyl)pyridine, 2-(2'-nitro-4'-aminobenzyl)pyridine, etc. Dans lténumération, donnée ci-dessus, de composants organiques engendrant une couleur, les composés portant un radical amino donnent un excellent résultat vis-à-vis du traitement de sensibilisation conforme à la présente invention. 'les composés qui ont été trouvés particulièrement efficaces sont les-arylamines secondaires ou tertiaires, les car gazoles ou les indoles. la source d'énergie de rayonnement utilisée conformément à l'invention est choisie en fonction des agents engendrant des radicaux libres, des substances organiques photoconductrices, des composants organiques engendrant une couleur, et des divers types de solvants utilisés. Ce qui importe est de produire des radicaux libres à partir des agents qui en engendrent au sein du système utilisé dans le traitement de sensibilisation.L'utilisation de sources lumineuses, engendrant une grande quantité de rayons ultra-violets ou proches de l'ultraviolet, par exemple des lampes à mercure (du type à basse pression, du type à haute pression, du type à pression ultra-haute), des lampes aux halogénures métalliques et des lampes au xénon, est un facteur désirable. I1 est également possible d'accélérer la décomposition des agents engendrant des radicaux libres lorsque cela est désiré, en calculant les conditions de température et de temps au moment de l'applìcation de l'énergie de rayonnement, l'opération consistant à engendrer des rayons ultra-violets tout en appliquant de la chaleur pour atteindre un équilibre avec le degré de sensibilisation et les effets secondaires indésirables (par exemple, une col 6 ration et une gélification trop prononcée sont désavantageuses dans la fabrication de matières photosensibles en couche). De plus, en jouant sur la période de temps pendant laquelle l'énergie de rayonnement est appliquée, on peut naturellement régler la décomposition des agents engendrant des radicaux libres, et lesNréactions chimiques qui l'accompagnent. 'les gammes de longueur d'ondes efficaces de l'énergie de rayonnement sont les suivantes Composésfialogénes 300 - 400 mA Composés carbonylés 360 - 380 Composés organiques du soufre 280 - 400 Peroxydes 300 - 400 Composés azoSques 340 - 400 'les longueurs d'ondes efficaces des composés halogénés sont les suivantes CBr4 400 m ou moins Cher3, CH2Br2 330 m ou moins CBrCH 400 m ou moins CEID 400 mW ou moins Be traitement de sensibilisation utilisé conformément à la présente invention est en principe conduit de la façon suivante La substance photoconductrice organique, le composant organique engendrant la couleur et l'agent engendrant des radicaux libres,sont dissous dans un solvant convenable de manière à coexister au sein d'une solution homogène . On applique à cette solution une énergie de rayonnement, en quantité nécessaire pour le traitement de sensibilisation.Dans ce cas, le choix du solvant est sans importance. Be solvant doit naturellement posséder un pouvoir suffisant de dissolution des substances organiques photoconductrices, des composants organiques engendrànt la couleur et des agents engendrant des radicaux libres, en même temps qu'il doit agir efficacement sur le traitement de sensibilisation dû à l'application de l'énergie de rayonnement. Par conséquent, il est nécessaire d'éviter l'utilisation des solvants qui peuvent réduire l'efficacité du traitement de sensibilisation. En particulier, le choix d'un solvant dépend considérablement de la nature de la substance organique photoconductrice et des agents engendrant des radicaux libres que l'on utilise.Par exemple, une étude de comportement du solvant conduite dans le cas où on utilise le poly-9-vinylcarbazole comme substance organique photoconduc- trioe et le tétrabromure de carbone comme agent engendrant des radicaux libres, a montré que, tandis que le benzène, le monochlorobenzène, etc.,augmentent ltefSet de sensibilisation, les solvants tels que le chlorure de méthylène et le chloroforme réduisent ce même effet. Par conséquent, on présume que le solvant joue un r81e important dans le traitement de sensibilisation conforme à l'invention. I1 est donc particulièrement nécessaire de choisir convenablement un solvant en fonction de la combinaison des substances organiques photoconductrices et des agents engendrant des radicaux libres.En outre, la forme du traitement de sensibilisation de l'invention n'est pas limitée seulement à la forme du système en coexistance mentionné cidessus. On mentionne comme autres procédés efficaces, le procédé avec lequel, après l'application de l'énergie d'un rayonnement à la solution de l'agent engendrant des radicaux libres, la solu tion de substance organique photoconductrice et le composant organique engendrant la couleur sont mélangés (toutefois, dans ce cas, il est désirable de mélanger les solutions aussi rapidement que possible), le procédé dans lequel la solution contenant l'agent engendrant des radicaux libres et la substance organique photoconductrice et la solution contenant l'agent engendrant des radicaux libres et le composant organique engendrant la couleur sont mélangées après avoir été soumises aune énergie de rayonnement, respectivement, le procédé dans lequel l'énergie de rayonnement est appliqué à une solution contenant la substance photoconductrice et l'agent engendrant des radicaux libres, puis la solution est mélangée avec une solution contenant le composant organique engendrant la couleur, et en outre, le procédé dans lequel une couche d'une solution contenant la substance organique photoconductrice, l'agent engendrant des radicaux libres et le composant organique engendrant la couleur, est appliquée à la surface du support, puis on fait agir l'énergie de rayonnement. Ces procédés de mise en oeuvre du traitement de sensibilisation seront examinés ci-après en se référant au mécanisme de la réaction de sensibilisation dans le cas du procédé le plus fondamental dans lequel énergie de rayonnement est appliquée au système comprenant une substance organique photoconductrice, un agent engendrant des radicaux libres et un composant organique engendrant la couleur. Toutes les communications qui ont été soumises, par exemple celle qui à été faite par R.H. Sprangue et Collaborateurs dans la revue 1'Phot.Sci & Eng. tt ,vol. 5, No 2, p.98 (1961),mentionnent le procédé de reproduction en couleur impliquant un agent engendrant des radicaux libres et un composant organique engendrant-une couleur. Ce système est appelé procédé d'impression aux radicaux libres. ;1 serait inexact de considérer l'objet de la présente simplement invention comme résidant/dans la synthèse d'un colorant à partir d'un agent engendrant des radicaux libres et d'un composant organique engendrant une couleur par voie photochimique, et le colorant formé par photosynthèse agit sur la substance organique photoconductrice en tant que colorant sensibilisant optique, sur la base du procédé de reproduction aux radicaux libres. Les détails techniques de la présente invention sont décrits ci-après. Si l'on choisi des composés Organiques polyhalogénés comme agents engendrant des radicaux libres, les composés organiques polyhalogénés représentés par la formule générale suivante sont supposés être impliqués dans la réaction représentée par la formule (1) ou (2) lorsqu'ils sont exposés à une énergie suffisante de rayonnement dans la gamme de longueurs d'onde d'environ 300 à 400 mC1. Dans ce schéma, R-5 est la formule générale représentant des composés polyhalogénés, R est choisi entre un atome d'hydrogène, un atome d'halogène, un groupe carbonyle, nitro, amino, thioxy, alkyle ou aryle (chacun pouvant être substitué ou non substitué) et X représente un halogène choisi entre le chlore, le brome et ltiode, chaque symbole X pouvant représenter le même halogène ou un halogène différent.Dans la formule (2), on suppose que chaque X (radical halogène libre) produit dans la formule (1) emprunte un atome d'hydrogène au milieu pour donner un acide halo génhydrique (HX). Les produits de décomposition des composés organiques polyhalogénés obtenus par voie photochimique dans les réactions des formules (1) et (2) agissent chimiquement sur les substances photoconductrices organiques d'origine, et il en résulte qu'on peut obtenir des substances organiques photoconductrices dont les propriétés diffèrent de celles des substances organiques photoconductrices avant l'application de 12é- nergie de rayonnement. Ces substances semblent montrer un comportement photo physique différent de celui des substances organique s photoconductrices. La Demanderesse a découvert comme facteur important que le rendement de sensibilisation du colorant des substances organiques photoconductrices régénérées est notablement amélioré camparativement au rendement des substances organiques photocon ductrices d'origine. En d'autres termes, il y a lieu de remarquer que la substance coîorantequi pourrait être formée par voie de photosynthèse à partir de l'agent engendrant des radicaux libres et du composant organique engendrant la couleur agit très efficacement sur la substance photoconductrice organique régénérée. On peut également supposer que par la réaction représentée par la formule (2), etc., un composant capable d'agir sur la substance photoconductrice organique régénérée , du type d'un acide de Lewis, est formé, et que, par conséquent, le rendement de sensibilisation du colorant sur la substance photoconductrice organique régénérée coexistant avec l'acide de Lexis est notablement accru. L'accroissement du rendement de sensibilisation du colorant par la coexistance de la substance organique photoconductrice avec l'acide de Lexis a été révélé, par exemple, par Kokado et Collaborateurs, "gagaku to Kogyo", Vol. 17, NO 12, page 1, 344 (publié en 1964). Toutefois, on peut dire que la substance photoconductrice organique est le produit d'une conception technique nouvelle. En outre, dans le système comprenant la substance or ganiqùe photoconductrice, l'agent engendrant des radicaux libres et le composant organique formant la couleur, il est possible qutune nouvelle substance photoconductrice sensibilisée soit obtenue comme conséquence de la réaction photochimique de ces trois composants. I1 ressort d'un examen du procédé de traitement de sensibilisation conforme à la présente invention et de l'effet produit par ce traitement, que le produit de photodécomposition obtenu à partir de l'agent engendrant des radicaux libres par l'énergie de rayonnement, peut agir sur la substance photoconductrice organique et le composant organique de formation de la couleur, par voie chimique, pour donner des substances photoconductrices organiques nouvelles de grande sensibilité. Par exemple, lorsqu'on utilise le poly-9-vinylcarbazole comme substance photoconductrice organique, le tétrabromure de carbone comme agent engendrant-des radicaux libres et la diphénylamine ou le vinylcarbazole comme composant organique engendrant la couleur, on peut s'attendre à la production des nouvelles substances photoconductrices sensibilisées suivantes Comme le montre ce qui précède, il serait inexact de croire que l'objet de l'invention est une simple photosynthèse d'un colorant de sensibilisation comprenant l'agent engendrant des radicaux libres et un composé de base de la nature d'un colorant, et il y a lieu de noter que l'effet remarquable de sensibilisation est produit par la coopération de la substance organique photoconductrice, de l'agent engendrant des radicaux libres et du composant organique engendrant la couleur. Les principaux effets de la présente invention seront décrits ci-après. Etant donné que la zone spectrale de sensibilité de l'élément photosensible portant une couche photosensible comprenant les matières photosensibles conformes à la présente invention a normalement de 400 à 750 mA, on peut utiliser avec succès la lumière visible pour l'irradiation du motif original, et limiter la condition d'exposition de manière à cantonner la source lumineuse d'exposition à une lumière ultra-violette ou proche de ltultra-violet, comme dans le cas d'un élément photosensible ayant une gamme de sensibilité spectrale dont le maximum se trouve à une faible longueur d'onde ; en outre, étant donné que la sensibilité est extrêmement forte, le travail de reproduction peut être obtenu en une courte période de temps. De plus, ltélément photosensible conforme à la présente invention peut entre utilisé non seulement dans le -procédé électrophotographique général déjà connu, mais aussi dans le procédé dans lequel l'élément photosensible est utilisé de façon répétée, ce qui donne des reproductions stables et excellentes dans les deux cas. Par ailleurs, bien que le traitement de sensibilisation conforme à l'invention soit en principe conduit en phase liquide, il n'est pas limité à une phase liquide. Toutefois, une matière photosensibie particulièrement bien sensibilisée peut être obtenue lorsque la sensibilisation est pratiquée en phase liquide. L'élément photosensible pourvu d'une couche photosensible contenant cette substance photosensible ne contient déjà plus de composés engendrant des radicaux libres dans cette couche. Ceci confère une excellente stabilité et une excellente qualité de conservation à l'élément photosensible, et lorsque cette matière photosensible est utilisée pour former la couche photosensible, cette dernière conserve un fort contraste électrostatique, même lorsque la couche n'a que quelques microns d'épaisseur et permet d'obtenir une reproduction ayant un contraste d'image extrêmement convenable. De plus, étant donné'que; le' traitement de sensibilisation conforme à la présente invention est très simple en ce qui concerne la production de lténergie de rayonnement, un traitement de sensibilisation en série est rendu possible. Ceci est intéressant du point de vue industriel. L'élément photosensible ainsi obtenu, contenant des matières photosensibles, en peut 8trie traité comme l'élément photosensible classique/utilisant le sélénium ou l'oxyde de zinc comme couche photosensiblë. En même temps, l'élément photosensible possède naturellement les ca- ractéristiques de matières photoconductrices organiques transparence, légèreté et commodité de la transformation en couche. les conditions concrètes de mise en pratique de la présente invention sont décrites ci-après. Bien que la quantité ajoutée d'agents engendrant des radicaux libres que l'on utilise dans la présente invention doive. être choisie convenablement en fonction de la nature de la substance photoconductrice et du degré utilisé d'énergie de rayonnement, il est généralement désirable de s'en tenir à la gamme de 1 à 30 % en poids de la substance photoconductrice. Toutefois, l'addition de l'agent engendrant des radicaux libres en quantité extrêmement plus faible que la gamme mentionnée cidessus ou une addition en quantité plus grande sont toutes deux praticables. De plus, bien que la quantité ajoutée de composant organique colorant utilisé dans la présente invention soit avantageusement comprise dans la gamme de 0,5 à 10 'Yo en poids de la substance photoconductrice, elle peut naturellement dépasser la quantitémentionnée c-i-dessus, ou lui être inférieure. Lorsque la substance -photoconductrice organique élle-même est douée de l'aptitude à la transformation en pellicule, ltuti lisation d'une résine servant de liant ou d'un plastifiant peut être réduite. Toutefois, lorsque la substance photoconductrice est insuffisamment apte à être transformée en pellicule, il est désirable d'utiliser de 30 à 100 % en poids de liant résineux avec la matière photoconductrice. On ajoute une quantité de plastifiant de 5 à 100 fo en poids en vue d'améliorer davantage la propriété de la pellicule. Naturellement, l'addition de plastifiant peut entre omise. A titre d'exemples de résines utilisées comme liant, on mentionne une résine polyéthylène, une résine polychlorure de vinyle, une résine phénylique , une résine - Polyvinylacétate ; . une résine polyvinylacétal , une résine époxy, une résine xylène, une résine alkyd , une résine polycarbonate, une résine acrylonitrile et une résine styrène. A titre de plastifiant, on peut utiliser des composés tels que le phtalate de dioctylé, le phosphate de tricrésyle, le chlorure de diphényle, la méthyl-naphtaléine, le p-terphényle et le diphényle. On a également constaté que de nombreux composés aromatiques nitrés sont efficaces comme matière photosensible de la présente invention. Des exemples de composés efficaces comprennent le le o-dinitrobenzène,/m-dinitrobenzène, e p-dinitrobenzène, le 1,3,5-trinitrobenzène, le o-nitrotoluène, m-nitrotoluène, le p-nitrotoluène, le 2,4-dinitrotoluène, le 2,4,6-trinitro-mxylène, acide picrique, le 2,4,6-trinitrorésorcinol, le tétrile, le o-nitrochlorobenzène, le m-nitrochlorobenzène, le p-nitrochlorobenzène, le 2,4-dinitrochlorobenzène, le chlorure picrique, le o-dinitrodiphényle, le p-nitrodiphényle, le phénylnitrométhane, etc. L'instant auquel ces composés aromatiques nitrés sont ajoutés peut soit précéder, soit suivre l'application de l'énergie de rayonnement, et il est déterminé convenablement en fonction de la nature du composé. En outre, pour accrottre la photosensibilité de la matière photosensible destinée à l'électrophoto- graphie, obtenue au moyen de la présente invention, ou pour régler ses caractéristiques de sensibilité spectrale, il est également efficace d'ajouter individuellement "ou--en combinaison, soit le colorant de sensibilisation généralement utilisé en électrophotographie, soit un acide de Lewis. Be principe du procédé de production d'un élément photosensible de grande sensibilité destiné à l'électrophotographie, conformément à la présente invention, est le suivant La solution photosensible, sensibilisée par 1' application d'une énergie de rayonnement et- comprenant la substance organique photoconductrice, le composant organique de formation de la couleur et l'agent engendrant des radicaux libres, est appliquée à un support convenable, transparent ou opaque, pour former une pellicule. En vue de former une pellicule, on peut utiliser des procédés généraux d'enduisage, tel que le procédé d'enduisage au rouleau, le procédé d'enduisage à l'aide d'une barre munie d'un fil métallique et le procédé d'enduisage au couteau à air. Ces procédés de production d'un élément photosensible sont excellents par leur simplicité et par le rendement de pro duction conformément au mode actuel de préparation d'un élément photosensible, et ils sont applicables à une grande diversité de procédés de tirage, suivant le cas. On donne ci-après plusieurs exemples illustrant le mode actuel de production de ces éléments photosensibles. 1. Procédé de production comprenant l'application d'une solution préparée contenant principalement une substance organique photoconductrice, un composant organique engendrant une couleur et un agent engendrant des radicaux libres, sur un support, et le processus d'application d'une énergie de rayonnement en quantité suffisante pour effectuer une remarquable sensibilisation de la pellicule. 2. Procédé de production impliquant un processus d'application de la solution préparée sur le support, un processus d'application d'une énergie de rayonnement en quantité suffisante pour produire une sensibilisation remarquable de la pellicule enduite, et un processus de séchage de cette pellicule enduite, tout en accélérant l'opération de sensibilisation de la pellicule. 3. Procédé de production impliquant un processus d'application de la solution préparée sur le support, et un processus d'application simultanée d'énergie lumineuse et d'énergie calorifique en quantité suffisante pour produire une sensibilisation remarquable, et pour accélérer thermiquement l'opération de sensibilisation conduite sur la pellicule enduite. 4. Procédé de production comprenant un processus d'application de la solution préparée sur le support, un processus simultané d'application d'énergie lumineuse et d'énergie calorifique en quantité suffisante pour produire une sensibilisation remarquable et pour accélérer thermiquement l'opération de sensibilisation de la pellicule enduite, et un processus de séchage de cette dernière par application d'énergie calorifique. Toutefois, le procédé de production d'un élément photosensible selon l'invention n'est pas limité aux exemples mentionnés ci-dessus. Par exemple, pendant le processus de production, on peut facilement appliquer d'autres couches, telles qu'une couche isolante sur la couche photoconductrice et, en outre, placer naturellement une autre couche entre le support et la couche photoconductrice ou entre cette dernière et la couche isolante. De plus, comme cas spécial, on peut aussi produire un élément photosensible qui ne comporte pas de support. Bien que l'épaisseur de la couche photoconductrice portée par le support puisse être réglée de manière à être comprise entre plusieurs p et plusieurs dizaines de CL, une épaisseur comprise entre 10 et plusieurs p peut satisfaire aux conditions posées.En tant que suPportS on peut utiliser des plaques métalliques d'aluminium, de cuivre, de zinc et d'argent, du papier traité de telle manière que le solvant ne l'imprègne pas, un papier stratifié à l'aluminium, une pellicule de résine synthétique à laquelle un agent tensio-actif est mélangé, du verre portant en contact intime avec sa surface un métal, un oxyde ou métallique /un halogénure métallique, du papier et des pellicules de résine synthétiques, par exemple une pellicule de polyéthylène, polypropylène; téréphtalate de polyéthylene, polystyrène, chlorure de polyvinyle, éthylcellulose, acétate de cellulose et polyester. En général, on peut utiliser tout support ayant une résistivité de surface inférieure à celle de la couche photo con- ductrice.On peut utiliser toute substance ayant une résistivité inférieure à 109 ohms, ou de- préférence à 105 ohms. On peut avoir recours à toute technique connue de procédés électrophotographiques classiques. Une application tout à fait générale réside dans le procédé de Carlson, qui comprend des étapes de charge-exposition, de développement et de fixage. Par exemple, une charge positive est accumulée, et son potentiel atteint 150-600 volts, en faisant passer plusieurs fois à ltobs- curité ltéiément-photosensible en dessous de l'appareil de décharge avec effet de couronne, auquel une tension dë charge de + 6 kilovolts est appliquée. Ensuite; on utilise une source lumineuse appropriée, par exemple une lampe au tungstène, pour envoyer de la lumière à travers un motif positif correct, puis la charge électrique au niveau de la zone exposée est neutra- lisée.L'image latente ainsi formée est ensuite développée avec un bain de virage à charge négative~en utilisant, par exemple, le procédé de développement au balai magnétique, le procédé de développement en cascade ou le procédé de développement à la brosse douce. L'image positive est ainsi obtenue. Cette image peut être fixée par chauffage ou en la faisant passer à travers la vapeur d'un solvant approprié. Le procédé de développement athiquide peut être aussi utilisé.- Dans ce cas, bien que le révélateur liquide exige comme composants indispensables un composant colorant et un véhicule liquide, il est possible de lui ajouter un agent de réglage et un agent qui améliore la propriété de fixage, lorsque cela est désiré. En outre, la charge électrique appliquée par effet de couronne peut être une charge positive ou une charge négative. Les exemples suivants, donnés à titre non limitatif, illustrent les-procédés de mise en oeuvre de la présente invention. Exemple 1 P oly-9-vinylcarbazole ("Luvican M-170', produit de marque déposée vendu par la firme BASF) 8g Tétrabromure de carbone 400 mg Diphénylamine 80 mg Benzène 200 ml La solution contenant les ingrédients mentionnés cidessus est irradiée au moyen d'un réacteur photochimique (vendu par la firme Ushio Denki Co. Ltd.) ayant une lampe au mercure à haute pression de 100 watts, pendant 15 minutes.Ensuite, la solution obtenue est uniformément appliquée sur un papier de support pesant 70 g au mètre carré, qui a été soumis à un procédé empêchant l'imprégnation par le solvant (application d'alcool polyvinylique à environ 2 g/m2, en utilisant une barre munie d'un fil métallique, ce qui donne un revêtement contenant environ 5 g/m2 de matière solide, puis on procède à un séchage à environ 600C. pendant 5 minutes pour former un papier photosensible.On applique au papier photosensible ainsi obtenu une charge avec effet corona en'utilisant un dispositif de charge d'environ 5,5 kV, pour conférer une charge uniformément-negat'ive d'environ 380 volts au papier photosensible, puis-on effectue une mise en contact étroit d'un film positif utili'sé-'comme original avec le- papier photosensible, et on expose ensuite ce dernier à la lumière issue d'une lampe au tungstène de 150 watts, à 80 lux.seconde. Be papier photosensible obtenu est mis à tremper dans un révélateur liquide positif pour donner une image positive nette de grande fidélité à l'original.Lorsque la solution mentionnée ci-dessus est appliquée au papier de support précité, puis irradiée au moyen d'une lampe à vapeur de mercure à haute pression de 100 watts à une distance de 150 mm pendant 30 secondes pour produire un papier photosensible, le papier photosensible obtenu est apte à donner une image positive de grande fidélité à l'original, dans la même condition de reproduction que dans le processus mentionné ci-dessus. Au contraire, lorsqu'on utilise un papier photosensible obtenu par application d'une solution de poly-9-vinylcarbazole seulement, il faut environ 60.000 lux.seconde pour obtenir de bonnes images positives. Par rapport à un papier photosensible du type à l'oxyde de zinc disponible dans le commerce, sensibilisé avec une matière colorante, il faut environ 95 lux.seconde. Exemple 2 Poly-9-vinylcarbazole ("Luvican M-170", produit de marque déposée vendu par la firme BASF) 4 g Résine copolymère d'acrylonitrile et de styrène ("Estylene AS-6lTNT", produit de marque déposée vendu par la firme Yahata Kagaku) 4 g Tétrabromure de carbone 400 mg N-méthyldiphénylamine 80 mg Chlorure de méthylène 200 ml La solution contenant les ingrédients'énumérés ci-dessus est utilisée pour donner un papier photosensible conformément au procédé de l'exemple 1. Une charge avec effet de couronne est appliquée papier photosensible obtenu en utilisant un dispositif de charge d'environ 5,5 kV pour chargeruniformément ce papier à une charge négative dtenviron 380 volts. Le papier photosensible est ensuite placé en contact intime avec un film positif utilisé comme original, irradié avec une lampe au tungstène de 150 watts à 170 lux.seconde, et mis à tremper dans un révélateur liquide positif pour donner des images positives nettes de grande fidélité à l'original. Exemple 3 Poly-9-vinylcarbazole ("Luvican M-170", marque déposée d'un produit vendu par la firme BASF) 8g Tétrabromure de carbone 400- mg Vinylcarbazole 80 mg Benzène 200 mg La solution contenant les ingrédients énumérés ci-dessus est irradiée de la même manière que dans l'exemple -1, et on ajoute 5 ml de solution benzénique contenant 80 mg de 1,3,5trinitrobenzène comme acide de Lexis, à la solution qu'on utilise ensuite pour produire un papier photo sensible conformément au procédé de l'exemple 1.On applique une charge avec effet de couronne au papier photo sensible en utilisant un dispositif de charge d'environ 5,5 kV, afin d'appliquer uniformément une charge négative d'environ 370V.Le papier photosensible ainsi chargé est placé en contact intime avec le film positif utilisé comme original, irradié avec une source lumineuse consistant en une lampe au tungstène de 150 watts, à 70 lux.seconde, et mis à tremper dans un révélateur liquide positif pour donner des images positives nettes de grande fidélité à l'original. En outre, lorsqu'une solution contenant 400 mg de tétrabromure de carbone, 80 mg de vinylcarbazole et 200 ml de benzène est irradiée avec un réacteur photochimique (du type vendu par la firme Ushio Denki Co. Ltd.) ayant une lampe au mercure à haute pression de 100 watts pendant 10 minutes, puis laissée au repos pendant quelque temps, on obtient une solution colorante de teinte bleu-pourpre. Dans cette solution colorante, on dissout 8 g de poly-9-vinylcarbazole ("Luvican M-170", marque déposée) pour former un liquide photosensible. Ce liquide photosensible est appliqué à un papier de support de la même manière que dans le procédé mentionné ci-dessus pour former un papier photosensible.Ce dernier est soumis à une charge négative uniforme d'environ 370 volts par application d'une charge avec effet corona au moyen d'un dispositif de charge d'environ 5,5 kV, mis en contact intime avec un film positif utilisé comme original, irradié au moyen d'une lampe au tungstène de 150 watts à 1500 lux.seconde, et donne ensuite des images positives nettes de grande fidélité à l'original. En raison de ce qui précède, il y a lieu de remarquer que l'effet de sensibilisation du poly-N-vinylcarbazole par le colorant produit par voie de photosynthèse à partir du tétrabromure de carbone et du vinylcarbazole, représente le vingtième de celui obtenu au moyen d'un système contenant du poly-Nvinylcarbazole, du tétrabromure de carbone, du vinylcarbazole et du benzène. Exemple 4 Poly-9-vinylcarbazole ("Polyvinylcarbazole PO-098", produit de marque déposée vendue par la firme Schuchardt) 8g Tétrabromure de carbone 400 mg Carbaz ole 50 mg Benzène 200 mi La solution contenant les -ingrédients mentionnés cidessus est irradiée conformément au procédé de l'exemple 1, on ajoute une solution benzénique (5 ml) contenant 20 mg de produit "Orient Oil Pink OP" comme matière colorante de sensibilisation, puis on prépare un papier photosensible en utilisant la solution obtenue conformément aux conditions décrites dans l'exemple 1. Ensuite, on applique une charge avec effet de couronne au papier photo sensible en utilisant un dispositif de charge d'environ 5,5 kV, pour appliquer uniformément une charge négative d'environ 370 V. Le papier photosensible est ensuite placé en contact intime avec un film positif utilisé comme original, irradié au moyen d'une lampe au tungstène de 150 watts à 75 lux. seconde, et mis à tremper dans un révélateur liquide positif pour produire des images positives nettes de grande fidélité à l'original. Exemple 5 Poly-3-bromo-9-vinylcarbazole 8 g Tétrabromure de carbone 400 mg Indole 80 mg Benzène 200 ml Une solution contenant les ingrédients mentionnés cidessus est irradiée de la même manière que dans l'exemple 1. On ajoute à la solution obtenue une solution benzénique (50 ml) contenant 4 g de p-terphényle et la solution ainsi obtenue est uniformément appliquée sur une pellicule de polyester de 75 microns d'épaisseur, sur laquelle de l'alúminium est dispersé en utilisant une barre munie d'un fil métallique. La quantité de revêtement est d'environ 5 g/m2 (calculé comme matière solide). Be revêtement obtenu est séché à 7000. en utilisant un souffle d'air chaud à une vitesse de 10 mètres par seconde, pour former une pellicule photosensible, puis on applique une charge avec .effet de couronne à la pellicule photo sensible en utilisant un dispositif de charge d'environ 5,5 kV, pour appliquer uniformément une charge négative d'environ 280 volts. La pellicule photosensible est ensuite placée en contact intime avec le film positif utilisé comme original, irradiée avec une lampe au tungstène de 150 watts à 85 lux.seconde, et mise à tremper dans un révélateur liquide positif pour produire des images positives nettes de grande fidélité à l'original. Exemple 6 Copolymère de 3-iodo-9-vinylcarbazole et de 9-vinylcarbazole (Rapport molaire-de copolymérisation de 40:60) 8g Iodoforme 400 g -1,2-diméthylindole ioo mg Benzène 200-ml Une solution contenant les ingrédients énumérés ci-dessus est irradiée pendant 20 minutes conformément aux conditions utilisées dans l'exemple 1. La solution ainsi irradiée est appliquée uniformément à une plaque d'aluminium de 0,8 mm d'épaisseur en utilisant une barre munie d'un fil métallique pour obtenir 2 une pellicule de rev8tement d'environ 6 g/m (calculé comme matière solide), puis le revêtement est séché à 600C. pendant 15 minutes pour former une plaque photosensible.Une charge avec effet de couronne est ensuite appliquée à la plaque photosensible en utilisant un dispositif de charge d'environ 5,5 kV pour appliquer uniformément une charge positive d'environ 300 volts. La plaque photosensible obtenue est placée en contact intime avec un film positif utilisé comme original, irradiéeivec une lampe au tungstène de 150 watts à 90 lux.seconde, développée à l'aide d'un bain de virage à charge négative, au moyen d'un balai magnétique, et chauffée pour provoquer le fixage. On obtient ainsi une image positive nette de grande fidélité à ltoriginal. 'lorsqu'on utilise un copolymère de 9-vinylcarbazole et de styrène (rapport molaire de copolymérisation de 85:15) commhatière photoconductrice organique à la place du copolymère de 3-iodo9-vinylcarbazole et de N-vinylcarbazole comme mentionné ci-dessus, et lorsqu'on conduit l'irradiation de la même manière que dans le procédé mentionné ci-dessus pour obtenir une plaque photosensible, la plaque photosensible obtenue nécessite une exposition d'environ 180 lux.seconde pour donner des images positives de grande fidélité à l'original. ExemPle 7 Poly-3-bromo-9-vinylcarbazole 8 g Iodoforme 400 mg Di-p-tolylamine- 80 mg Nitrobenzène 200 mg Une solution contenant les ingrédients mentionnés cidessus est irradiée pendant 20 minutes conformément au procédé de l'exemple 1. On ajoute à la solution ainsi irradiée 5 ml d'une solution méthanolique contenant du violet de méthyle (20 g ), comme matière colorante de sensibilisation, et la solution obtenue est appliquée uniformément sur un papier couché d'un seul côté, d'environ 80 g/m, en une quantité de revêtement d'environ 5 g/m (exprimé comme matière solide) en utilisant une barre munie d'un fil métallique, puis séchée naturellement pour donner un papier photosensible.On applique au papier pho tosensible obtenu une charge négative uniforme d'environ 280 volts sous la forme d'une charge avec effet de couronne en utilisant un dispositif de charge d'environ 5,5 kV, on le met en contact intime avec un film positif utilisé comme original, on l'irradie en utilisant une lampe au tungstène de 150 watts à 90 lux.seconde, et on le fait tremper dans un révélateur liquide positif pour obtenir des images nettes de grande fidélité à l'original. Lorsqu'on utilise un copolymère de 9-vinylcarbazole et de styrène (rapport molaire de copolymérisation de 70:30) comme matière photoconductrice organique à la place du poly-3-bromo9-vinylcarbazole mentionné ci-dessus et lorsqu'on l'irradie conformément au procédé mentionné ci-dessus pour former un papier photosensible, le papier photosensible obtenu nécessite un degré d'exposition d'environ 210 lux.seconde, pour donner des images positives de grande fidélité à l'original. Exemple 8 Copolymère greffé de 9-vinylcarbazole et d'acrylate d'éthyle (rapport molaire de copolymérisation 90:10) 8g Iodoforme 400 g N-vinylindole 80 g Benzène 200 ml Une solution contenant les ingrédients énumérés cidessus est irradiée pendant 15 minutes conformément au procédé de l'exemple 1.On ajoute ensuite à cette solution 5 ml de benzène contenant 2 g de chlorure de diphényle comme plastifiant et 50 mg de 2,4,7-trinitro-9-fluorénone comme acide de Lewis, et la solution ainsi mélangée est uniformément appliquée à un papier stratifié à l'aluminium de 50 microns d'épaisseur, en une quantité de revêtement d'environ 5 g/m (calculé comme matière solide) en utilisant une barre munie d'un fil métallique, et on lue laisse sécher naturellement pour-former un papier photosensible, On applique au papier photosensible obtenu une charge négativeuni- forme d'environ 300 vol-ts, sous la forme d'une charge avec effet de couronne, au moyen d'un dispositif de charge d'environ 5a5 kV, on le place en contact intime avec un film positif utilisé comme original, on l'irradie en utilisant une lampe.au-tuLgstène de 150 watts à 140 lux.seconde, et on le met à tremper dans un révélateur liquide positif pour former des images positives nettes de grande fidélité à l'original. Lorsqu'on utilise le poly-9-propénylcarbazole comme matière photoconductrice organique à la place du poly-9-vinylcarbazole mentionné ci-dessus pour donner un papier photo sensible conformément au procédé décrit ci-dessus, un degré d'exposition d'environ 130 lux.seconde est nécessaire pour former des images positives de grande fidélité à l'original. Exemple 9 Poly-9-vinylcarbazole nitré (comprenant une proportion molaire de 0,06 M de groupe nitro essentiellement en position 3 par mole de motif répété de vinylcarbazole) 8g Bromoforme 400 mg 2,5-bis- (4 '-diméthylaminophényl 1' )-l,3,4-oxadiazole 100 mg Benzène 200 ml Une solution ayant la composition donnée ci-dessus est irradiée pendant 20 minutes de la même manière que dans l'exemple 1, appliquée à une pellicule de polyester de 75 microns d'épaisseur sur laquelle de l'aluminium esbtispersé en quantité d'environ 6 g/m2 (exprimé comme matière solide), puis séchéeà environ 6000, pendant 15 minutes, pour former une pellicule photosensible. La pellicule photosensible obtenue est soumise à une charge négative uniforme d'environ 350 volts par application d'une charge avec effet corona au moyen d'un dispositif de charge d'environ 5,5 kV, mise en contact intime avec un film positif utilisé comme original, irradiéiavee une lampe au tungstène de 150 watts à 105 lux.seconde, et développée au moyen d'un procédé à la brosse douce avec un bain de virage à charge positive, pour produire des images positives de grande fidélité à l'original. 'lorsqu'on utilise un copolymère de 9-vinylcarbazole et'de méthacrylate d'éthyle (rapport molaire de copolymérisation 80:10) comme matière photoconductrice organique à la. place du poly-3-nitro-9-vinylcarbazole mentionné ci-dessus, 'et qu'on effectue l'irradiation de la même manière que dans le procédé men tionné ci-dessus, puis qu'on prépare une pellicule photosensible en utilisant ce copolymère irradié conformément au procédé men tionné ci-dessus, la pellicule photosensible nécessite un degré d'exposition d'environ 155 lux.seconde pour obtenir des images positives de grande fidélité à 11 original. Exemple 10 Poly-9-vinylcarbazole (nLuvican M-170wt, produit de marque déposée vendu par la firme BASF) 8 g Tribromométhylsulfone 400 mg l-méthyl-2,5-bis-(4'-N,N'diéthylamino phényl-l')-1,3y4-triazole 280 280 mg Benzène 200 ml Une solution ayant la composition donnée ci-dessus est irradiée en utilisant un réacteur photochimique équipé d'une lampe au mercure de 250 watts (vendue par la firme Ushio Denki Co.) pendant 15 minutes.On ajoute ensuite à la solution 50 ml d'une solution benzénique contenant 2 g de chlorure de diphényle comme plastifiant, et la solution ainsi obtenue est uniformément appliquée sur un papier baryté traité sur les deux faces, en quantité d'environ 5 g/m (exprimé comme matière solide) en utilisant une barre munie d'un fil métallique, pais elle est séchée à environ 600C, pendant 20 minutes, pour former un papier photosensible. Be papier photosensible obtenu est soumis à une charge négative uniforme d'environ 320 volts par application d'une charge avec effet de couronne, au moyen d'un dispositif de charge d'environ 5,5 kV, mis en contact intime avec un film positif utilisé comme original, irradié en utilisant une lampe au tungstène de 150 watts à 85 lux.seconde, et immergé dans un révéléteur liquide positif pour obtenir des images positives nettes de grande fidélité à ltoriginal; Exemple 11 4,4t-bis-diméthylaminobenzophénone 4 g Résine polycarbonate ("Iupilon-E", produit de marque déposée vendu par la firme Mitsubishi Edogawa Gagaku) 4g Tétrabromure de carbone 400mg Di phénylamine 80 mg Chlorure de méthylène 200 ml Une solution ayant la composition donnée ci-dessus est irradiée pendant 15 minutes, comme dans l'exemple 1, appliquée uniformément à un support de papier de 70 g/m2, soumis à un traitement empêchant l'imprégnation du solvant (revêtement d'alcool polyvinylique d'environ 2 g/m2) en quantité de 5 g/m2 (exprimé comme matière solide) en utilisant une barre munie d'un fil métallique, puis séchée à environ 700C pendant 20 minutes pour donner un papier photosensible. Le papier photosensible obtenu reçoit une charge négative uniforme d'environ 280 volts par application d'une charge avec effet corona au moyen d'un dispositif de charge d'environ 5,5kV, mis en contact intime avec un film positif utilisé comme original, irradié avec une lampe au tungstène de 150 watts à 120 lux.seconde et immergé dans un révélateur liquide positif pour donner des images positives nettes de grande fidélité à l'original. Exemple 12 Bis-4,4'-diallylaminobenzylidèneazine- 4 g Copolymère d'acrylànitrile et de styrène ("Estylene AS-61NT",produit de marque déposée vendu par la firme Yahata Kogaku) 4 g Iodoforme 400 mg 4-(4'-diméthylaminophényl)-5-(4"-chloro- phényl)-imidazole 80 mg Chlorure de méthylène 200 ml Une solution ayant la composition donnée ci-dessus est irradiée pendant 20 minutes conformément au procédé de l'exemple 1. On ajoute ensuite à la solution 5 ml d'une solution dans l'alcool méthylique contenant 20 mg de jaune acridine comme matière colorante de sensibilisation et 70 mg de chloraniîe comme acide de Lewis, et la solution obtenue est appliquée uniformément sur une plaque d'aluminium de 100 microns d'épaisseur en quantité d'environ 6 g/m (exprimé comme matière solide) en utilisant une barré munie d'un fil métallique, puis séchée à 700C pendant 30 minutes pour former une plaque photosensible. La plaque photosensible ainsi produite est soumise à une charge négative uniforme d'environ 350 volts par application d'une charge avec effet de couronne au moyen d'un dispositif de charge d'environ 5,5 kV, mise en contact intime avec un film positif utilisé comme original, irradiéepar une lampe au tungstène de 150 watts à 200 lux.seconde et immergéqdans un révélateur liquide positif pour former des images positives nettes de grande fidélité à ltoriginal. Exemple 13 N,N,N' ,N'-tétrabenzyl-p-phénylènediamine 4 g Résine phénolique modifiée ("Beckacite 1100", produit de marque déposée vendu par la firme Japan Reichhold Chemical Inc.) 4g Bromoforme 400 mg N-mé thyldiphénylamine 80 mg Benzène 200 ml Une solution ayant la composition donnée ci-dessus est irradiée pendant 20 minutes conformément au procédé de l'exemple 1. La solution est ensuite appliquée uniformément à une pellicule de support en polyester de 75 microns d'épaisseur, sur laquelle de l'aluminium est dispersé en quantité de 5 g/m (quantité exprimée en matière solide) en utilisant une barre munie d'un fil métallique, puis séchée dans un courant d'air chaud' à la vitesse de 15 mètres/seconde à environ 700C. pour former une pellicule photosensible. La pellicule photosensible obtenue est soumise à une charge négative uniforme d'environ 370 volts, mise en contact intime avec un film positif utilisé comme original, irradiée par une lampe au tungstène de 150 watts à 390 lux.seconde, puis immergée dans un révélateur liquide positif pour former des images positives nettes de grande fidélité à l'original. Exemple 14 Bis-4,4-diallylaminobenzylidène-azine 4 g Résine phénolique modifiée ("Beckacite 1100, produit de marque déposée vendu par la firme Japan Reichhold Chemical Inc.) 4 g Tribromométhylphénylsulfone 400 mg 1,3,5-triphénylpyrazoline 80 mg Chlorobenzène 200 ml Une solution ayant la composition donnée ci-dessus est irradiée pendant 15 minutes par un réacteur photochimique équipé d'une lampe au mercure de 250 watts (vendue par la firme Ushio Denki Co.).On ajoute ensuite à la solution 10 ml d'une solution dans le chlorobenzène contenant 80 mg d'anhydride tétrachlorophtalique comme acide de Lewis, et la solution obtenue couché est appliquée uniformément sur un papier/sur un seul caté, d'environ 80 g/m2, en quantité de 5 g/m2 (exprimé comme matière solide) au moyen d'une barre munie d'un fil métallique, puis séchée naturellement pendant deux jours pour former un papier photosensible.Le papier photosensible ainsi obtenu est soumis à une charge négative uniforme d'environ 350 volts par application d'une charge avec effet de couronne au moyen d'un dispositif de charge d'environ 5,5 kV, mis en contact intime avec un film positif utilisé comme original, irradié par une lampe au tungstène de 150 watts à 210 lux.seconde et immergé dans un révélateur liquide positif pour donner des images positives de grande fidélité à original Exemple 15 N,N,N',N'-tétrabenzy-p-phénylènediamine 4 g Résine polyyinylbutyrale ("S.lec BLS", produit de marque déposée vendu par la firme Sekisui Kagaku) 4 g Sulfoxyde d'hexabromodiméthyle 400 mg Di-p-tolylamine 80 mg Toluène 200 ml Une solution ayant la composition donnée ci-dessus est irradiée pendant 30 minutes conformément au procédé de l'exemple 14. La solution est ensuite appliquée sur un papier baryté dS80 microns d'épaisseur, dont les deux faces ont été traitées, en quantité de 5 g/m (exprimé comme matière solide) au moyen d'une barre munie d'un fil métallique, puis séchée à environ 600C pendant 30 minutes pour former un papier photosensible. Be papier photo sensible est soumis à une charge négative uniforme d'environ 300 volts par application'd'une charge avec effet corona au moyen d'un dispositif de -charge d'environ 5,5 kV, mis en contact intime avec un film positif utilisé comme original, irradié par-une lampe au tungstène de 150 watts à 380 lux.seconde, et immergé dans un révélateur liquide positif pour donner des images positives nettes de grande fidélité à l'original. Exemple 16 Vert malachite Beuco 4 g Résine polycarbonate ("-Panlite-C", produit de marque déposée vendu par la firme-Teijin) 4 g Tétrabromure de carbone 400i mg 2-(4'-diéthylaninophényl)-4-(4'-dimé- thylaminophényl)-5-(2'--chlorophényl)- oxazole 80 mg Chlorure de méthylène 200 ml Une solution ayant la composition donnée, ci-dessus est irradiée pendant 20 minutes conformément au procédé de l'exemple 1. La solution est ensuite appliquée en quantité de 5 g/m2 (exprimé comme matière solide) sur un support depapier (70 g/m ) enduit d'alcool polyvinylique en quantité d'environ 2 g/m , pour empocher la pénétration du solvant, au moyen d'une barre munie d'un fil métallique, puis séchée à environ 600C pendant 20 minutes pour former un papier photosensible. De papier photosensible est soumis à une charge-négative uniforme d'environ 320 volts par application d'une charge avec effet de couronne au moyen d'un dispositif de charge d'environ 5,5 kV, mis en contact intime avec un film positif utilisé comme original, irradié au moyen d'une lampe au tungstène de-150 watts à 250 lux.s-e-conde et immergé dans un révélateur liquide positif pour donner des images positives nettes de- grande fidélité à 1 'original.- Exemple 17 Violet de leucométhyle 4 g, Résine phénolique modifiée ("Beckacite 1100'', produit de marque déposée vendu par la firme Japon Reichhold-Chem.Inc.) 4-g- Iodoforme 400 g l s Vinylcarbazole ; - , f50 g Benzène 200 ml Une solution ayant la composition donnée ci-dessus est irradiée pendant 30 minutes conformément au procédé de l'exemple 1. -La solution est ensuite appliquée à un papier couché sur une seule pface de 80 microns d'épaisseur en quantité de 5 g/m2 (exprimé comme matière solide) au moyen d'une barre munie d'un fil métallique, puis séchée à environ 600C pendant 30 minutes pour former un papier photosensible. On applique à ce dernier une charge négative uniforme d'environ 280 volts sous la forme d'une charge avec effet de couronne au moyen d'un dispositif de charge d'environ 5,5 kV, on le met en contact intime avec un film positif utilisé comme original, on l'irradie au moyen d'une lampe au tungstène de 150 watts à 310 lux.seconde, et on l'immerge dans un révélateur liquide positif pour obtenir des images positives nettes de grande fidélité à l'original. ExemPle 18 Violet leuco cristallisé 4 g Résine époxy pikote 1004", produit de marque déposée vendu par la firme Shell Oil Co., Ltd.) 4 g Bromoforme 400 mg Orthotolidine 100 mg Benzène 200 ml Une solution ayant la composition donnée ci-dessus est irradiée pendant 30 minutes conformément au procédé de l'exemple 1. La solution est ensuite appliquée àune pellicule de support en polyester de 75 microns d'épaisseur, sur laquelle de l'aluminium a été dispersé, en quantité de 5 g/m2 (exprimé comme matière solide) au moyen d'une barre à fil métallique, puis séchées environ 600C pendant 30 minutes pour former une pellicule photosensible. On applique à la pellicule photosensible une charge négative uniforme d'environ 260 volts, sous la forme d'une charge avec'effet de couronne au moyen d1un dispositif de charge d'environ 5,5 kV, mise en contact intime avec un film positif utilisé comme original; irradiéejpar une lampe au tungstène de 150 watts à 450 lux.secpnde, puis immergée dans un révélateur liquide positif pour donner des images positives nettes de grande fidélité à 1! original. Exemple 19 N tétraméthyl-4,4-diaminobenzhydrol 4 g Résine copolymère d'acrylonitrile et de styrène ("Estylene AS-61NT", produit de marque déposée vendu par la firme Yahata Kagaku) 4g Benzophénone 400 mg Diphénylamine 80 mg Chloroforme 200 ml Une solution ayant la composition donnée ci-dessus est irradiée pendant 30 minutes au moyen d'un réacteur photochimique équipé d'une lampe à vapeur de mercure à basse pression de 10 watts (fournie par la firme Ushio Denki Co.). On ajoute ensuite à la solution 10 ml d'une solution benzénique contenant 20 mg de produit "Orient Oil Pink OP" , comme matière colorante de sensibilisation, et on applique uniformément la 2 solution obtenue sur un support de papier pesant 70 g/m , que l'on enduit d'alcool polyvinylique en quantité d'environ 2 g/m2 pour empêcher la pénétration de la solution, en.quantité de 5 g /m2 (exprimé comme matière solide) au moyen d'une barre à fil métallique, puis séchée à environ 600C pendant 20 minutes pour former un papier photosensible. On applique au papier photosensible une charge négative uniforme d'environ 350 volts sous la forme d'une charge avec effet de couronne au moyen d'un dispositif de charge d'environ 5,5 kV, on le met en contact intime avec un film positif utilisé comme original, on l'irradie au moyen d'une lampe au tungstène de 150 watts à 450 lux. seconde, et l'on l'immerge dans un révélateur liquide positif pour obtenir des images positives nettes de haute fidélité à l'original. Exemple 20 Vert malachite leuco 4g Résine polystyrène ("Piccolastic D-lO0", vendu par la firme ESSO) 4 g Diphénylthiocarbazone 400 mg Vinylcarbazole 50 mg Benzène 100 ml Chlorure de méthylène 100 ml Une solution ayant la composition donnée ci-dessus est irradiée pendant 30 minutes conformément au procédé de l'exemple 1. La solution est ensuite appliquée à une plaque d'alu- minium de 100 microns d'épaisseur en quantité de 6 g/m2 (exprimé comme matière solide) au moyen d'une barre à fil~métallique, puis elle est séchée à environ 6O0C, pendant 30 minutes, pour former une plaque photosensible. La plaque photosensible est soumise à une charge négative d'environ 350 volts par application d'une charge avec effet de couronne au moyen d'un dispositif de charge d'environ 5,5 kV, mise en contact intime avec un film positif utilisé comme original, irradiée au moyen d'une lampe au tungstène de 150 watts à 500 lux.seconde, puis immergée dans un révélateur liquide positif pour donner des images positives nettes de haute fidélité l'original. Exemple 21 Vert malachite leuco 4g Ré sine polycarbonate ("oanlite-C", produit de marqué déposée vendu par la firme Tejin) 4 g Peroxyde de di-tertio-butyle 400 mg Indole 100 mg Chlorure de méthylène 200 ml Une solutiôn ayant la composition donnée ci-dessus est irradiée pendant 20 minutes au moyen dlun réacteur photochi mique équipé d'une lampe au xénon de 500 watts (vendue par la firme Ushio Denki Co.) Go. r On ajoute ensuite à la solution 10 ml d'une solution dans le~chlorure de méthylène de 20 mgde rhodamine comme ma tière colorante de sensibilisation, et 80 mg de 1,3,5-trinitrobenzène comme acide de Lewis; et on appliqu & uniformément la solution obtenue à un papier couché sur une seule face d'une 2 épaisseur de 80 microns, en quantité de 5 g/m (exprimé comme matière solide) au moyen a tune barré à fil métallique , et on la sèche à environ 600C, pendant 30 minutes pour former un papierpliotosensible. Le papier photosensible ainsi obtenu est soumis à une charge négative uniforme d'environ 300 volts par r r application d'une charge avec effet de couronne, moyen d'un dispositif de charge d'environ 5,=5 kV, mis en contact intime avec un film positif utilisé comme original, irradié au moyen d'une lampe au tungstène de 150 watts à 490 lux.seconde, et immergé dans un révélateur liquide positif pour donner des images positives-de grande fidélité à l'original. Exemple 22 Violet cristallisé leuco 4 g Résine copolymère d'acrylonitrile et de styrène ("Estylene AS-61NT", marque déposée,vendu par la firme Yahata Gagaku) 4g 2-azo-bis-isobutyronitrile 400 mg N-méthyldiphénylamine 100 mg Chlorure de méthylène 200 ml Une solution ayant la composition donnée ci-dessus est irradiée pendant 20 minutes conformément au procédé de l'exemple 1. La solution est ensuite appliquée à une papier couché sur une seule face de 80 microns d'épaisseur, en quantité de 5 g/m (exprimé comme matière solide) au moyen d'une barre à fil métallique puis séchée à environ 60 C pendant 20 minutes pour former un papier photosensible.Ce dernier est soumis à une charge négative uniforme d'environ 309 volts, par application d'une charge avec effet de couronne au moyen d'un dispositif de charge d'environ 5,5 kV, mis en contact intime avec un film positif utilisé comme original, irradié au moyen d'une lampe au tungstène de 150 watts à 350 lux.seconde et immergé dans un révélateur liquide positif pour donner des images positives nettes de grande fidélité à l'original. Exemple 23 Tétrabromure fie carbone 100 mg Benzène 25 ml Une solution ayant la composition donnée ci-dessus, place dans une fiole d'Erlenmeyer en quartz de 50 ml de capacité, est irradiéeavec une lampe au xénon de 500 watts placëe à une distance de 10 cm, pendant environ 30 minutes Ensuite, une so lution de 2 g de poly-9 -vinylcarbazole (;;'PO-098", produit de marque déposée vendu par la firm chuchardtY et 20 mg d'éthyl- carbazole dans 25 ml de benzène est immédiatement mélangée avec la solution irradiée mentionnée ci-dessus, et le mélange obtenu est laissé au repos à l'obscurité pendant trois jours, puis appliqué sur une plaque d'aluminium de 0,8 mm pour donner une épaisseur de revêtement d'environ 5 microns, et sécher naturellement pour former une plaque photosensible. La plaque photosensible obtenue est soumise à une charge négative uniforme d'environ 350 volts par application d'une charge avec effet de couronne au moyen d'un dispositif de charge d'environ 5,5 kV, mise en contact intime avec un film positif utilisé comme original, irradiéeWavec une lampe au tungstène de 150 watts à 100 lux.seconde, et immergée dans un révélateur liquide positif pour former des images positives de grande fidélité à l'original. Lorsqu'un copolymère de 3-chloro-6-bromo-9-vinylcarbazole et de 9-vinylcarbazole (rapport molaire de copolymérisation de 15:85), est utilisé comme matière photoconductrice organique à la place du poly-9-vinylcarbazole comme mentionné ci-dessus, puis soumis à un procédé analogue pour produire une plaque photosensible, il faut environ 125 lux.seconde pour obtenir une image- positive de grande fidélité à l'original. Exemple 24 Poly-9-vinylcarbazole nitré (portant 0,06 mole de groupe, nitro, principalement en position 3, par mole de motif répété de vinylcarbazole) 8 g 2-(1,3-dioxo-hydrindényl-(25)-quinoléine 50 mg Bromoforme 400 mg 1,3, 5-trinitrobenzène 200 mg Benzène 200 ml Une solution ayant la composition donnée ci-dessus est irradiée pendant minutes de la même manière que dans l'exem- ple 1, appliquée à une pellicule de polyester de 75 microns d'épaisseur sur laquelle de l'aluminium est dispersé , en quantité d'environ 6 g/m2 (exprimé comme matière solide) puis séchée à environ 600C. pendant 15 minutes pour former une pellicule photosensible.La pellicule photosensible obtenue est soumise à une charge négative uniforme d'environ 350 volts par application dtune charge avec effet de couronne au moyen d'un dispositif de charge d'environ 5,5 kV, mise en contact intime avec un film positif utilisé comme original, irradiée avec une lampe au tungstène de 150 watts à 95 lux.seconde et développée au moyen d'un procédé à brosse douce à l'aide d'un bain de virage à charge positive pour produire des images positives de grande fidélité à l'original. Exemple 25 Poly-9-vinylcarbazole 2 g Tétrabromure de carbone 50mg T Benzène 25 ml Iodoforme 50 mg 1,3-diphényl-2-(4'-diméthylaminophényl)- tétrahydro-imidazole 20 mg Benzène 25 ml Chacune des solutions I et II est irradiée au moyen d'une lampe au mercure à haute pression de 100 watts pendant environ 10 minutes, placée à une distance de 10 cm. les deux solutions sont immédiatement mélangées puis laissées au repos pendant environ 10 heures à l'obscurité. La solution ainsi ob-. tenue est appliquée sur une pellicule de polyester de 75 microns d'épaisseur, sur laquelle de l'aluminium a été dispersé, et on obtient une épaisseur de revêtement d'environ 5 microns, puis on laisse sécher naturellement pour obtenir une pellicule photosensible. On applique à la pellicule photosensible une charge négative uniforme d'environ 380 volts sous la forme d'une charge avec effet de couronne au moyen d'un dispositif de charge d'environ 5,5 kV, on la met en contact avec un film positif utilisé comme original, on l'irradie avec une lampe au tungstène de 150 watts à 105 lux.seconde et on l'immerge dans un révélateur liquide positif pour former des images positives de grande fidélité à original Au contraire, lorsqu'on utilise une pellicule photosensible obtenue en utilisant une simple solution de poly-9vinylcarbazole, un degré d'exposition d'environ 58.000 lux.seconde est nécessaire pour obtenir une image positive correcte comme ci-dessus. Lorsqu'on utilise un copolymère de 3-bromo-6-iodo- carbazole et dé 9-vinylcarbazole (rapport molaire de 50:50) à la place du poly-9-vinylcarbazole mentionné ci-dessus, comme matière photoconductrice organique,et qu'on le soumet à un processus analogue à celui décrit ci-dessus pour former une pellicule photosensible, un degré d'exposition d'environ 95 lux.seconde est nécessaire pour obtenir des images positives de grande fidélité à l'original. Exemple 26 Poly-3-bromo-9-vinylcarbazole 2 g Bromoforme 100 mg } I T chlorobenzène 25 ml Ethylcarbazole 20 mg hexac-hlôroéthane 50 mg CElorure dè benzène 25 ml Chacune des solutions I et II est irradiée avec une lampe au mercure à haute pression de 100 watts pendant environ 15 minutes, placée à une distance de 10 cm. 'les deux solutions sont immédiatement mélangées et on les laisse au repos pendant environ 10 heures à l'obscurité.On ajouté à la solution ainsi obtenue 10 ml d'une solution dans-le chlorure de benzène contenant 0,5 g de p-terphényle comme plastifiant et on applique la so- lution o-btenue à un papier stratifié à l'aluminium d'une épaisseur de 50 microns; ce qui donne une épaisseur dekevêtement d'environ 5 microns, puis on laisse sécher naturellement pour former un papier photosensible.Le papier photosensible/est soumis à une charge négative uniforme d'environ 350 volts par application d'une charge avec effet de couronne aux moyen d'un dispositif de charge d'environ 5,5 ka, mis en contact avec un fil positif utilisé comme original, irradié avec une lampe au tungstène de 150 watts à 120 lux.seconde, et immergé dans un révélateur liquide positif pour donner une image positive de grande fidélité à l'original. Exemple 27 Poly-9-vinylcarbazole ("'luvican M-170',' produit de marque déposée vendu par la firle BASF) 2 g ~~~~ Hexa-bromo-diméthylsulfoxyde 50 mg=I Benzène 25 ml Pentabromo-diméthylsulfoxyde 50 mu 1,6-diméthoxyphénadine 20 mg Il Benzène 25 ml Chacune des solutions I et II est irradiée avec une lampe au xénon de 500 watts pendant environ 30 minutes, la lampe étant placée à une distance de 20 cm. 'les deux solutions sont immédiatement mélangées et laissées en repos pendant environ 24 heures, en lumière fluorescente. On ajoute à la solution ainsi obtenue 5 ml d'une solution benzénique contenant le produit "Oil Pink OP " en quantité de 5 mg, comme matière colorante de sensibilisation, et on applique la solution obtenue à un papier baryté dtune épaisseur de 80 microns qui a été traité pour lui conférer de la conductivité, ce qui donne un revêtement d'une épaisseur d'environ 5 microns, puis on laisse sécher naturellement pour former un papier photosensible.Ce dernier est soumis à une charge négative uniforme d'environ 280 volts par application d'une charge avec effet de couronne au moyen d'un dispositif de charge d'environ 5,5 kV, mis en contact avec un film positif utilisé comme original, irradié avec une lampe au tungstène de 150 watts à 140 lux.seconde et immergé dans un révélateur positif pour donner des images positives de grande fidélité à l'original. Exemple 28 N,N,N' ,N'-tétrabenzyl p-phénylènediamine lg Résine. phénolique modifiée(nBeckacite llOO", produit de marque déposée vendu par la firme Japan Reichhold Chemical.Inc.) lg Iodoforme 50 mg Chlorobenzène 25 mg Pentabromoéthane 50 mg Indole 20 mg Chlorobenzène 25 ml Chacune des solutions I et II est irradiée avec une lampe a mercure à haute pression de 100 watts pendant environ 20 minutes, la lampe étant placée à une distance de 10 cm. 'les deux solutions sont immédiatement mélangées et laissées au repos pendant environ 15 heures à l'obscurité. La solution ainsi obtenue est appliquée sur un papier couché d'un seul c8té de 80 microns d'épaisseur, ce qui donne une épaisseur de revêtement d'environ 5 microns, puis on laisse sécher naturellement pour former un papier photosensible. Le papier photosensible est soumis à une charge néga- tive uniforme d'environ 250 volts par application d'une charge avec effet de couronne au moyen d'un dispositif de charge d'environ 5,5 kV, mis en contact avec un film positif utilisé comme original, irradié avec une lampe au tungstène de 150 watts à 310 lux.seconde et immergé dans un révélateur liquide positif pour produire des images positives de grande fidélité à l'original. Exemple 29 Poly-9-vinylcarbazole 2 g Tétrabromure de carbone 50 mg Acide picrique 25 mg Benzène 25 ml Iodoforme 50 mg 2-(1,3-dioxo-hydrindényl-(2))- pyridine 20 mg JL. Benzène 25 ml Chacune des solutions I et II est irradiée avec une lampe au mercure à haute pression de 100 watts pendant environ 10 minutes, la lampe étant placée à une distance de 10 cm. Les deux solutions sont immédiatement mélangées et laissées au repos pendant environ 10 heures à l'obscurité. La solution ainsi obtenue est appliquée à une pellicule de polyester de 75 microns d'épaisseur, sur laquelle de l'aluminium a été dispersé, et on obtient un revêtement d'environ 5 microns d'épaisseur,puis on laisse sécher naturellement pour former une pellicule photosensible. La pellicule photosensible est sousmise à une charge négative uniforme d'environ 380 volts par application d'une charge avec effet de couronne au moyen d'un dispositif de charge d'environ 5,5 kV, mise en contact avec un film positif utilisé comme original, irradiée/avec une lampe au tungstène de 150 watts à 90 lux.seconde et immergée dans un révélateur liquide positif pour former des images positives de grande fidélité à l'original. Exemple 30 X,N'-tétraméthyl-4,4'-diaminobenzhydrol lg Tribromométhylphénylsulfone 50 mg Résine copolymère d'acrylonitrile et de styrène ("Estylene'1, produit de marque déposée vendu par la firme Yahata Gagaku ) lg Chlorure de méthylène 25 ml Hexabromodiméthylsulfone 50 ml 3,6-bis (diamino)acridine 10 mgII Chlorure de méthylène 25 ml Chacune des solution I et II est irradiée avec une lampe au xénon de 500 watts pendant au moins 20 minutes, la lampe épiant placée à une distance de 10 cm. 'les deux solutions sont immédiatement mélangées et laissées au repos pendant environ 24 heures en lumière fluorescente. La solution ainsi obtenue est appliquée sur une plaque d'aluminium de 100 microns d'épaisseur, en donnant une épaisseur de revêtement d 'environ 5 microns, puis on fait sécher à l'air chaud pour obtenir une plaque photosensible. Cette dernière est soumise à une charge négative uniforme d'environ 5,5 kV par application d'une charge avec effet de couronne, au moyen d'un dispositif de charge d'environ 250 kV, mise en contact avec un film positif utilisé comme original, irradiée avec une lampe au tungstène de 150 watts à 410 lux.seconde et immergée dans un révélateur liquide positif pour donner des images positives de grande fidélité à l'original. Exemple 31 Poly-9-vinylcarbazole ("PO-098", produit de marque déposée vendu par la firme Schuchardt) 170 g Tétrabromure de carbone 10 g Hydrazine d'acide 4-diéthylaminobenzaldéhyde- 2 g * -pyridine-carboxylique Chlorure de diphényle 30 g Benzène 5 1 Une solution ayant la composition donnée ci-dessus est appliquée en quantité de 6 g/m à un support de papier d'environ 60 g/m par le procédé d'enduisage au rouleau lécheur (la surface a été traitée avec un polymère hydrophile pour empêcher la pénétration du solvant) et immédiatement après l'application, le revêtement obtenu est irradié au moyen d'une lampe au mercure à haute pression (100 watts) placé à une distance de 15 cm, pendant 30 secondes.Ensuite, le papier revêtu est séché à 70 C dans un courant d'air chaud à une vitesse de 15 mètres/seconde. Be papier photo sensible obtenu est soumis à une charge négative uniforme d'environ 360 volts par application d'une charge avec effet de couronne au moyen d'un dispositif de charge d'environ 5,5 kV, mis en contact avec un film positif utilisé comme original, irradié avec une lampe au tungstène de 150 watts à 100 lux.seconde et immergé dans un révélateur liquide positif pour former des images positives de grande fidélité à l2original. Semple 32 Poly-3-brDmo-9-vinylcarbazqle 200 g Iodoforme 10 g 1, 2-diméthylindole 2 g Toluène 51 Une solution ayant la composition donnée ci-dessus est appliquée à un support de-papier d'environ 73 g/m2 au moyen d'un procédé d'enduisage au rouleau tournant en sens inverse (la surface. portant une sous-couche formée d'une émulsion de 2 charge et de résine synthétique) sa. quantité de 7 g/m , et immé- diatement après l'application, le revêtement obtenu est irradié au moyen d'une lampe au mercure à haute pression (100 watts placée à une distançe de 10 cm, pendant 25 secondes. Ensuite, la surface enduite ainsi obtenue est maintenue à une distance d'environ 10 cm d'une lampe à rayons infra-rouges de 200 watts pendant 20 secondes, pour sécher le revêtement, et on obtient ainsi un papier photosensible. Be papier photosensible obtenu est soumis à une charge négative-unifor.me -d'environ350 volts par application d'une charge avec effet de .eouronne au moyen d'un dispositif de charge d'environ 5,5 kV, mis en contact avec un film positif utilisé comme original, irradié avec une lampe au tungstène de 150 watts à 125 îux.seconde et immergé dans un révélateur liquide positif pour former-des images positives de grande fidélité à I'original. Exemple 33 Poly-9-vinylcarbazole ("PO-098", produit de marque déposée vendu par la firme Schuchardt) 2g Tribromométhyl-phénylsulfone 100 mg 2,3-bis-(4'-méthoxyphényl)-6-aminoqui- noxaline 10 mg Phtalate de dioctyle 0,5 g -Chlorobenzène 70 ml Une solution ayant la composition donnée'ci-dessus est appliquée à un support de papier d'environ 79 g/m (la pénétra tion du solvant est rendue impossible au moyen d'un polymère hydrophile) en quantité de 5 g/m2, au moyen d'un procédé d'en duisage à double rouleau ; immédiatement après l'application, le revêtement obtenu est irradié avec une lampe aux xénon (500 watts) placée à une distance de 10 bm pendant 15 secondes, pour former un papier photosensible.Le papier photosensible obtenu est soumis à une charge négative uniforme d'environ 280 volts par application d'une charge avec effet de couronne au moyen d'un dispositif de charge d'environ 5,5 kV, mis en contact avec un film positif utilisé-comme -original, irradié- avec une lampe au tungstène de 150 watts à 130 lux.seconde, et immergé dans un ré vélateur liquide positif pour former des images positives de grande fidélité à l'original. Exemple 34 Bis-4,4'-diallylamino-benzylidènazine 1. g Résine polycarbonate ("Panlite-C, produit de marque déposée vendu par la firme Teljin) 1 g Tétrabromure de carbone 100 mg N-vinylindole 20 mg - - Jaune, acridine 5 mg 1,3,5-trinitrobenzène 10 10 mg Chlorure de méthylène 60 ml. Une solution ayant la composition donnée ci-dessus est appllquée å un support de papier d'environ 73 g/m2- porte une sous-coruche formée d'une émulsion de charge et de résine synthétique, en quantité de 6 g/m , au moyen d'un procédé de revêtement à rouleau tournant en sens inverse et immédiatement après l'application, le revêtement obtenu est irradié avec une lampe au mercure à haute pression (100 watts) placée à une distance de 15 cm pendant 30 secondes. En même temps, le revêtement porté par le support de papier est irradié avec une lampe à rayonsinfra-rouges de 200 watts.Be papier photosensible obtenu est soumis à une charge négative uniforme d'environ 250 volts par application d'une charge avec effet de couronne au moyen d'un dispositif de charge d'environ 5,5 kV, irradié avec une lampe au tungstène de 150 watts à 270 lux.seconde et immergé dans un révélateur liquide positif pour former des images positives de haute fidélité à l'original. Exemple 35 Violet de méthyle leuco 1 g Résine phénolique modifiée ("Beckacite 1100", produit de marque déposée vendu par la firme Japan Reicnhold Chem. Inc.) lg Tétrabromure de carbone 100 mg bis-4,4-diallylaminobenzylidèneazine 20 mg Chlorobenzène 50 ml Une solution ayant la composition donnée ci-dessus 2 est appliquée à un support de papier d'environ 79 g/m2 (portant une sous-couche de polymère hydrophile) en quantité de 5 g/m2 au moyen d'un procédé d'enduisage au rouleau immergé, et immédiatement après l'application, le revêtement obtenu est irradié avec une lampe au mercure à haute pression (100 watts) placée à une distance de 10 cm pendant 25 secondes et en même temps, le papier enduit est irradié avec une lampe à rayons infrarouges de 200 watts puis séché à 7000, dans un courant d'air chaud, à une vitesse de 10 mètres/seconde. Le papier photosensible obtenu est soumis à une charge négative uniforme d'environ 290 volts par application d'une charge avec effet de couronne au moyen d'un dispositif de charge d'en- viron 5,5 kV, mis en contact avec un film positif utilisé comme original, irradié avec une lampe au tungstène de 150 watts à 280 lux.sec., et immergé dans un révélateur liquide positif pour former une image positive de haute fidélité à l'original. Exemple 36 Poly-9-vinylcarbazole 2g Tétrabromure de carbone 100 mg- N- phényl-I3-naphtylamine 20 mg Benzène 50 ml Une solution ayant la composition donnée ci-dessus est appliquée à un papier baryté d'une épaisseur d'environ 80 microns, qui a été traité de manière à lui conférer de la conductivité, ce qui donne une épaisseur de revêtement d'environ 5 microns, puis irradiée avec une lampe au mercure à haute pression de 100 watts placée à une distance de 10 cm pendant 10 minutes et laissée au repos à l'obscurité pendant 12 heures pour former un papier photosensible, puis le tétrabromure de carbone restant est éliminé par chauffage aux rayons infrarouges. Le papier photosensible obtenu est soumis à une charge négative uniforme d'environ 370 volts par application d'une charge avec effet de couronne au moyen d'un dispositif de charge d'environ 5,5 kV, mis en contact intime avec un film positif utilisé comme original, irradié avec une lampe au tungstène de 150 watts à 130 lux.seconde et immergé dans un révélateur liquide positif pour former une image positive grande fidélité à l'original. Lorsqu'on utilise, dans l'exemple donné ci-dessus, le tétrachlorure de carbone comme agent formant des radicaux libres à la place du tétrabromure de carbone et que le revêtement obtenu est irradié avec une lampe au mercure de 500 watts placée à une distance de 10 cm pendant environ 15 minutes, le résultat est pratiquement le meme que celui obtenu dans l'exemple mentionné ci-dessus. Exemple 37 4,4-bis-diméthylaminobenzophénone 1 g Résine polycarbonate (CtIupilon-E", produit de marque déposée vendu par la firme Mitsubishi Edogawa Gagaku) 1 g 2, 5-diméthyl-4-chlorophényl -trichloro- méthylsulfone 10 mg 20 mg Chlorure de méthylène 50 ml Une solution ayant la composition donnée ci-dessus est appliquée à un papier couché sur une seule face de 80 microns d'épaisseur, ce qui donne une épaisseur de-rev8tement d'environ 5 microns, puis le papier est irradié avec une lampe au xénon de 500 watts placée à une distance -de 20 cm pendant 30 minutes, et laissé au repos à l'obscurité pendant deux jours,puis la 2,5-diméthyl-4-chlorophényl-trichlorométhylsulfone restante est éliminee par chauffage aux rayons infrarouges pour former un papier photosensible. Be papier photosensible obtenu est soumis à une charge négative uniforme environ 290 volts par application d'une charge avec effet de couronne au moyen d'un dispositif de charge d'environ 5,5 kV, mis en contact intime avec un film positif utilisé comme original, irradié avec une - lampe au tungstène de 150 watts à 150 lux. seconde et immergé dans un révélateur liquide positif pour former une image positive de grande fidélité à l'original. Exemple 38 Poly-9-vinylcarbazole 2g Tétrachlorure de carbone 100 mg Diphénylamine 20 mg Benzène 50 ml Une solution ayant la composition donnée ci-dessus est appliquée à un papier stratifié à l'aluminium d'une épaisseur d'environ 50 microns, ce qui donne une épaisseur de revêtement d'environ 5 microns, puis il est immédiatement irradié avec une lampe au mercure à haute pression de. 500 watts placée à fiau reDos une distance de 10 cm pendant 15 minutes, et té pendant 12 heures, puis séchée dans un courant d'air chaud à 70-900C pour former un papier photosensible. Be papier photosensible obtenu est soumis à une charge négative uniforme d'environ 380 volts par application d'une charge avec effet de couronne au moyen d'un dispositif de charge d'environ 5,5 kV, mis en contact intime avec un film positif utilisé comme original, irradié avec une lampe au tungstène de 150 watts à 120 lux.sec. et immergé dans un révélateur liquide positif pour former des images positives de haute fidélité à l'original. Exemple 39 Poly-9-vinylcarbazole 2g Bromo-trichlorométhane 100 mg Vinyl-carbazole 20 mg benzène 50 ml Une solution ayant la composition donnée ci-dessus est appliquée à un- papier baryté d'environ 80 microns d'épaisseur, qui a été traité de manière à lui conférer de la conductivité, puis immédiatement irradiéeCvec une lampe au mercure à haute pression de 500 watts placée à une distance de 10 cm pendant environ 8 minutes, laissée au repos à l'obscurité pendant 12 heures et chauffée à 70-90 C. pour éliminer le bromotrichlorométhane restant afin de former un papier photosensible d'une épaisseur d'environ 80 microns. Le papier photosensible obtenu est soumis à une charge négative uniforme d'environ 350 volts par application d'une charge avec effet de couronne au moyen d'un dispositif d-e charge d'environ 5,5 kV, mis en contact intime avec un film positif utilisé comme original, irradié avec une lampe au tungstène de 150 watts å 115 lux.seconde et immergé dans un révélateur liquide positif pour former une image positive de haute fidélité à l'original. Exemple -40 Poly-9-vinglcarbazole ("Luvican M-170", produit de marque déposée vendu par la firme BAEF) 8 g Iodoforme 400 mg 2-(4'-aminophényl)-6-méthylbenzo thiazole 80 mg Benzène 200 ml. Une solution contenant les ingrédients mentionnés ci dessus est irradiée pendant 15 minutes conformément au procédé de l'exemple 1. On ajoute ensuite à la solution 5 ml de benzène contenant 2 g de chlorure de diphényle comme plastifiant et 50 mg de 2,4,7-trinitro-9-fluorénone comme acide de Lewis et la solution ainsi mélangée est uniformément appliquée à un papier stratifié à l'aluminium de 50 microns d'épaisseur avec une quantité de revêtement d 'environ 5 g/m2 (exprimé comme matière solide) en utilisant une barre à fil métallique, puis on laisse sécher naturellement pour former un papier photosensible. Be papier photosensible obtenu est soumis à une charge négative uniforme d'environ 300 volts par application d'une charge avec effet de couronne au moyen d'un dispositif de char ge d'environ 5,5 kV, mis en contact intime avec un film positif utilisé comme original, irradié en utilisant une lampe au tungstène de 150 watts à 70 lux.seconde et mis à tremper dans un révélateur liquide positif pour former des images positives nettes de haute fidélité à l'original. Exemple 41 4,4-bis-diméthylamino-benzophénone lg Résine polycarbonate ("Iupilon-E", produit de marque déposée vendu par la firme Mitsubishi Edogawa Kagaku) îg 2, 5-diméthyl-4-chlorophényl-trichloro- méthyl.-ulfone 10 mg 1,3s3-triméthylindolino-6'-nitrobenzo- pyrylapirane 20 mg Chlorure de méthylène 50 ml Une solution ayant la composition donnée ci-dessus est appliquée à un papier couché sur une seule face de 80 microns d'épaisseur, en donnant une épaisseur de revêtement 5 microns, irradiée avec une lampe au xénon de 500 watts placée à une distance de 20 cm pendant 30 minutes, laissé au repos à l'obscu- rité pendant deux jours puis chauffée aux rayons infrarouges pour éliminer la 2, 5-diméthyl-4-chlorophényî-trichlorométhylsulfone restante pour former un papier photosensible. Le papier photo sensible obtenu est soumis à une charge négative uniforme d'environ 290 volts par application d'une charge avec effet de couronne au moyen d'un dispositif de charge environ 5,5 kV, mis en contact intime avec un film positif utilisé comme original, irradié avec une lampe au tungstène de 150 watts à 150 lux.seconde et immergé dans un révélateur liquide positif pour former ung?mage positive de haute fidélité à l'original. Exemple 42 4,4bia-diméthylamino-benzophénone 2 g Vert malachite leuco 2g Résine polycarbonate ("Iupilon-E", produit de marque déposée vendu par la firme Mitsubishi Edogawa Gagaku) 4g Tétrabromure de carbone 400 mg 1,2-diméthylindole 80 mg Chlorure de méthylène 200 ml Une solution ayant la composition donnée ci-dessus est irradiée pendant 15 minutes conformément au procédé de l'exemple 1. La soLution obtenue est appliquée uniformément en quantité de 5 g/m2 (exprimé comme matière solide) à un support de papier (70 g/m2) enduit d'alcool polyvinylique en quantité de 2 g/m, en vue d'empêcher la pénétration, au moyen d'une barre munie'd'un fil métallique, puis séchée à environ 700C. pendant 20 minutes pour former un papier photosensible. Le papier photosensible ainsi obtenu est soumis une charge négative uniforme d'environ 150 volts par application d'une charge avec effet de couronne au moyen d'un dispositif de charge d'environ 5,5 kV, mis en contact intime avec un film positif utilisé comme original, irradié par une lampe au tungstène de 150 watts a 120 lux.seconde et immergé dans un révélateur liquide positif pour obtenir des images positives de haute fidélité à l'original. Exemple 43 Tétrabromure de carbone 50 mg Tribromométhylsulfone 50 mg Benzène, 25 ml Une solution ayant la composition donnée ci-dessus, placée dans une fiole d'Erlenmeyer en quartz de 50 ml de capacité, est irradiée avec une lampe au xénon de 500 watts placée à une distance de 10 cm, pendant environ 15 minutes. Ensuite, une solution ayant la composition suivante Poly-9-vinylcarbazole ("PO -098= produit de marq.ue déposé endu par la firme Schuchardt) 2 g Diphénylamine 10 mg Benzène 25 ml est versée dans la solution mentionnée ci-dessus contenue dans une fiole d'Erlenmeyer en quartz, et laissée au repos pendant deux jours à l'obscurité. Ensuite, on ajoute une solution benzénique contenant 0,5 g de chlorure de diphényle comme plastifiant. La solution obtenue est appliquée sur un papier stratifié à l'aluminium de 50 microns d'épaisseur, ce qui donne une épaisseur d'environ 5 microns , puis on laisse sécher naturellement pour former un papier photosensible. Le papier photosensible ainsi obtenu est soumis à une charge négative uniforme d'environ 300 volts par application d'une charge avec effet de couronne, en utilisant un dispositif de charge d'environ 5,5 kV, mis en contact intime avec un film positif utilisé comme original, irradié avec une lampe au tungstène de 150 watts à 120 lux.seconde et immerge dans un révélateur liquide positif pour former des images positives de grande fidélité à l'original. Exemple 44 Poly-9-vinylcarbazole ("PO-098", produit de marque déposée vendu par la firme Schuchardt Co.) 80 g Poly-3-bromo-3-vinylcarbazole 100 g Iodoforme 10 g Ethylcarbazole 1 g Toluène 51 Une solution ayant la composition donnée ci-dessus est appliquée au moyen du procédé d'enduisage au rouleau tournant en sens inverse sur un support de papier d'environ 73 g/m2 (la surface portant une sous-couche formée d'une émulsion de charge et de résine synthétique) en quantité de 6 g/m2, et immédiatement après l'application, le revêtement obtenu est irradié avec une lampe au mercure à haute pression (100 watts) placée à une distance de 10 cm pendant 25 secondes. Ensuite, la surface enduite est irradiée avec une lampe infrarouge de 250 watts placée à une distance d'environ 10 cm en 20 secondes pour sécher le papier. Be papier photo sensible obtenu est soumis à une charge négative uniforme d'environ 350 volts par application d'une charge avec effet corona au moyen d'un dispositif de charge d'environ 5,5 kV, mis en contact avec un film positif utilisé comme original, irradié avec une lampe au tungstène de 150 watts à 105 lux.seconde et immergé dans un révélateur liquide positif pour former des images positives de haute fidélité à original. Exemple 45 Vert malachite leuco 4 g Résine polycarbonate ("Panlite-C", produit de marque déposée vendu par la firme Teijin) 4 g Bromoforme 200 mg Peroxyde de ditertiobutyle 200 mg N-méthyldiphénylamine . 80 mu Chlorure de méthylène 200 ml Une solution ayant la composition donnée ci-dessus est irradiée pendant 20 minutes au moyen d'un réacteur photochimique équipé d'une lampe au xénon de 500 watts (vendue par la firme Ushio Denki Co.). On ajoute ensuite à la solution 10 ml dtune solution dans le chlorure de méthylène de 20 mg de rhodamine comme matière colorante de sensibilisation et 80 mg de 1,3,5-trinitrobenzène comme acide de Lewis, et la solution obtenue est uniformément appliquée sur un papier couché sur une seule face de 80 microns d'épaisseur en quantité de 5 g/m (exprimé comme matière solide) au moyen d'linge barre à fil métallique, puis séchée à environ 600G pendant 30 minutes pour former un papier photosensible. Le papier photosensible ainsi obtenu est soumis à une charge négative uniforme d'environ 290 volts par application d'une charge avec effet de couronne au moyen d'un dispositif de charge d'environ 5,5 kV, mis en contact intime avec un film positif utilisé comme original, irradié par une lampe au tungstène de 150 watts à 400' lux.seconde et immergé dans un révélateur liquide positif pour obtenir des images positives de haute fidélité à l'original. Exemple 46 Poly-3-bromo-9-vinylcarbazole 1 g N, N,N' ,N'-tétrabenzyl-p-phénylène diamine 0,5 g Résine phénolique modifiée ("Beckacite 1100", produit de marque déposée vendu par la firme Japan Reichhold Chem. Inc.) 0,5 g Tétrabromure de carbone 50 mg Chlorobenzène 25 ml Pentabromo éthane 50 ml N-vinylindole 10 mg Il 1,3,5-triphénylpyrazoline 10 mg Chlorobenzène 25 ml Chacune des solutions I et II est irradiée par une lampe à vapeur de mercure à haute pression de 100 watts, placée à une distance d'environ 10 cm pendant environ 15 minutes, puis les deux solutions sont immédiatement mélangées et laissées au repos à la lumière d'une lampe fluorescente pendant eviron 10 heures. Be mélange obtenu est appliqué à un papier stratifié à l'aluminium de 50 microns d'épaisseur, ce qui donne une épaisseur de revêtement d'environ 5 microns, puis séché à l'air chaud pour former un papier photosensible. Be papier photosensible ainsi obtenu est soumis à une charge négative uniforme d'environ 310 volts par application d'une charge avec effet de couronne au moyen d'un dispositif de charge d'environ 5,5 kV, mis en contact intime avec un film positif utilisé comme original, irradié avec une lampe au tungstène de 150 watts à 140 lux,sec-onde et immergé dans un révélateur liquide positif pour former des images positives nettes de grande fidélité à l'original. Exemple 47 Tétrabromure de carbone 50 mg Pentabromodiméthylsulfoxyde 50 mg benzène 25 ml Une solution ayant la composition donnée ci-dessus contenue dans un flacon d 'Erlenmeyer en quartz de 50 ml de capacité, est irradiée avec une lampe au xénon de 500 watts placée à une distance de 10 cm pendant environ 25 minutes. Ensuite, une solution ayant la composition suivante : Poly-9-vinylcarbazole ("Luvican M-170', produit de marque déposée vendu par la firme BASF 1 g Poly-3-nitro-9-vinylcarbazole 1 g Vinylcarbazole 10 mg Chlorure de diphényle 0,5 g Benzène 30 ml est versée dans la solution mentionnée ci-dessus contenue dans la fiole d'Erlenmeyer en quartz, et laissée au repos pendant 3 jours à l'obscurité. La solution obtenue est appliquée sur un papier stratifié à l'aluminium de 50 microns d'épaisseur, ce qui donne une épaisseur de revêtement d'environ 5 microns, puis on laisse sécher naturellement pour former un papier photosensible. Te papier photosensible ainsi obtenu est soumis à une charge négative uniforme d'environ 350 volts par sppli- cation d'une charge avec effet de couronne en utilisant un dispositif de charge d'environ 5,5 kV, mis en contact intime avec un film positif utilisé comme original, irradié avec une lampe au tungstène de 150 watts à 110 lux.seconde et- immergé dans un révélateur liquide positif pour former des images positives de haute fidélité à l'original. Exemple 48 N,N' -étraméthy1-4, 4! -diaminobenzhydrol 0,5 g Poly-9-vinylcarbaeole I,5 g Copolymère d'acrylonitrile et de styrène ("Estylène AS-61NT", marque déposée de la firme Yahata Kagaku) ig Tétrabromure de carbone 25 mg Benzophénone 25 mg Chloroforme 25 ml - Benzophénone 25 mg Ethylcarbazole 10 mg Chloroforme 25 ml - Il Chacune des solutions I et II est irradiée au moyen dune lampe au mercure à haute pression de 100 watts placée à une distance d'environ 10 cm pendant environ 10 minutes, puis les deux solutions sont immédiatement mélangées et laissées au repos à l'obscurité pendant environ 10 heures. Le mélange obtenu est appliqué à une pellicule de polyester de 75 microns d'épaisseur sur laquelle de l'aluminium est dispersé, ce qui donne une épaisseur de revêtement d'environ 5 microns, puis on laisse sécher naturellement pour former une pellicule photosensible. La pellicule photo sensible ainsi obtenue est soumise à une charge négative uniforme d'environ 350 volts par application drune charge avec effet de couronne au moyen d'un dispositif de charge d'environ 5,5 kV, mise en contact intime avec le film positif servant d'original, irradiée avec une lampe au tungstène de 150 watts à 150 lux.seconde et immergée dans un révélateur liquide positif pour former des images positives nettes de haute fidélité à l'original. REVENDICATIONS 1. Matière photosensible, caractérisée par les fait qu'elle contient principalement des substances obtenues en faisant réagir un agent engendrant.des radicaux libres souttteffet de l'énergie d'un rayonnement, une substance photoconductrice organique et un composant organique engendrant une couleur. 2. Matière photosensible suivant-la revendication 1, caractérisée par le fait que l'agent engendrant des radicaux libres est ajouté dans la gamme de 1 à 30 .en poids de la substance photoconductrice organique. 3. Matière photosensible suivant la revendication 1, caractérisée par le fait que la substance organique photoconductrice est au moins un vinylcarbazole. 4. Matière photosensible suivant la revendication 3, caractérisée par le fait que le vinylcarbazole est choisi dans la classe des composés comprenant les vinylcarbazoles à substituant halogéno et leurs copolymères. 5. Matière photosensible suivant la revendication 3, caractérisée par le fait que le vinylcarbazole est au moins l'un des polymères des vinylcarbazoles et leurs copolymères. 6. Matière photosensible.;suivant la revendication 1, caractérisée par le fait que la;-substance organique photoconductrice est la combinaison d'au moins l'un des vinylcarbazoles et d'au moins un composé choisi parmi des dérivés aminés aromatiques, des diphénylméthanes et des triphénylméthanes. 7. Matière photosensible suivant la revendication caractérisée, par le fait que la substance organique photoconductrice est au moins l'un des composés choisis dans la classe des dérivés aminés aromatiques, des diphénylméthanes et des triphénylméthanes. -8. Matière photosensible suivant la revendication 1, caractérisée par le fait que le composant organique engendrant la couleur est au moins un composé choisi dans la classe des arylamines secondaires ou tertiaires, des carbazoles, des indoles, des 1,3,4-oxadiazoles, des 1,3,4-triazoles, des imidazoles, des pyrazoline9, des oTaz.oles à substituant aminophényle, des benzidines, des 1,3-diphényltétrahydroimidazoles, des phénadines, des acridines, des dérivés d'acylhydrazone, des quinoxalines, des acrydénazines contenant un radical amino disubstitué sur l'azote, des pyridines, des quinoléines, des dérivés éthyléniques, des dérivés d'oxazole, des dérivés de triazole, des dérivés dtimidazole et des composés organiques photochromatiques. 9. Matière photosensible suivant la revendication 8, caractérisée par le fait que le composant organique engendrant la couleur est un composé portant un radical amino. 1O. Matière photosensible suivant la revendication 9, caractérisée par le fait que le composé portant des radicaux amino est un composé représenté par la formule générale suivante dans laquelle R est choisi entre un atome d'hydrogène, un groupe alkyle, aryle ou araîkyle (substitué ou non substitué), RI est choisi dans le groupe comprenant les radicaux phényle, a-naphtyle et ss-naphtyle (substitué ou non substitué ) et R2 est choisi entre des radicaux alkyle, aryle et aralkyle (substitués ou non substitués) 11.Matière photo sensible suivant la revendication 9, caractériséepar le fait que le composé portant un radical amino est un composé répondant à la formule générale dans,làquélle RI est choisi entre un atome d'hydrogène et un radical alkyîe, alcényle, aralkyle ou aryle (substitué ou non substitué), et chacun des symboles R1 et R2 représente un atome d'hydrogène ou un groupe alkyle, alcényle, aralkyle, alcoxy, halogéno ou dialkylamino (R, et R2 pouvant être semblablés ou différents. 12. Matière photosensible suivant la revendication 9, caractérisée par le fait que le composé comportant des groupes amino est un composé répondant à la formule générale dans laquelle R est chgisi parmi des radicaux alkyle, alcényle, aralkyle et aryle (substitués ou non substitue) et chaque symbole R3 représente un groupe alkyle, alcoxy, halogéno ou dialkylamino. 13. Matière photosensibles caractérisée par le fait quelle contient essentiellement les substances obtenues en faisant réagir un halogénure organique ayant produit un radical libre sous l'action d'une énergie de rayonnement, une matière organique photo conductrice et un composant organique engendrant une couleur. 14. Matière photosensible suivant la revendication 13, dans laquelle les halogénures organiques peuvent être représentés par la formule R - C. dans laquelle R est choisi entre un atome d'hydrogène, de chlore, de brome, d'iode, un groupe alkyle non substitué, un groupe alkyle substitue, un groupe aryle non substitué, un groupe aryle substitué ou un groupe aroyle, et chaque symbole X représente un atome d'halogène choisi entre le chlore, le brome et l'iode, les symboles X pouvant entre semblables ou différents. 15. Matière photosensible suivant la revendication 14, caractérisée par le fait que le composé représenté par la formule R-OX3 est le tétrabromure de carbone. 16. Matière photosensible suivant la revendication 14, caractérisée par le fait que le composé représenté par la formule R-C est l'iodoforme. 17. Matière photosensible suivant la revendication 13, caractérisée par le fait que 1'halogénure organique est un sulfoxyde organique. 18. Matière photosensible suivant la revendication 13, caractérisée par le fait que 1 'halogénure organique est une sulfone organique. 19. Matière photosensible suivant la revendication 18, caractérisée par le fait que la sulfone organique est la tribromométhylsulfone. 20. Matière photosensible, caractérisée par le fait qu'elle consiste essentiellement en substances obtenues par réaction de la combinaison d'au moins un des composés organiques halogénés et d'au moins un composé choisi parmi des composés carbonylés, des composés organiques du soufre, des peroxydes, des composés azoïques et des composés diazoSques, comme agent engendrant des radicaux libres qui a produit des radicaux libres sous l'action de l'énergie d'un rayonnement, une matière photoconductrice organique et un composant organique engendrant une couleur. 21. Matière photosensible, caractérisée par le fait qu'elle consiste essentiellement en substances obtenues par réaction d'au moins un composé choisi parmi les composés carbonyles, composés organiques du soufre, peroxydes, composés azoïques et composés diadoques, comme agent engendrant des radicaux libres qui a produit de tels radicaux sous l'action de l'énergie d'un rayonnement, une substance photoconductrice organique et un composé organique engendrant une couleur. 22. Matière photosensible,caractérisée par le-fait qu'elle contient essentiellement, comme agent engendrant des radicaux libres qui a produit de tels radicaux sous effet de l'énergie d'un rayonnement, les substances obtenues par réaction d'au moins un composé choisi parmi des halogénures organiques, des composés carbonyle, des composés organiques du soufre, des peroxydes, des composés azoïques et des composés diazoTques, en tant que substance photoconductrice, au moins un composé choisi entre des vinylcarbazoles, des dérivés aminés aromatiques, des diphénylméthanes et des triphénylméthanes, et une substance organique engendrant une couleur. 23. Matière photosensible suivant la revendication 22, caractérisée par le fait que l'halogénure organique est au moins un composé choisi parmi des composés répondant à la formule R-CX3 dans laquelle R et X ont les définitions donnés dans la rèvendication 14, des sulfones organiques halogénées et des sulfoxpdes organiques halogénés , et le vinylcarbazole est au moins un composé choisi parmi les polymères des vinylcarbazoles et leurs copolymères. 24. Matière photosensible suivant la revendication 23, caractérisée par le fait que le composé répondant à la formule R-CX3 est au moins le tétrabromure de carbone ou l'iodoforme, et la sulfone organique halogénée est l'a tribromosulfone. 25.Matière photosensible suivant la revendication 22 caractérisée par le fait que 1'halogénure organique est au moins un composé choisi parmi ceux qui répondent à la formule R-CX3, dans laquelle R et X ont la définition donnée dans la revendication 14, des sulfones organiques halogénées et des sulfoxydes organiques halogénés, et le vinylcarbazole est un composé choisi parmi des polymères de carbazoles à substituant halogéno et leurs copolymères. 26. Matière photosensible suivant la revendication 25, caractérisée par le fait que le composé représenté par la formule R-CX3 est au moins l'un des composés tels que le tétrabromure de carbone et l'iodoforme, et la sulfone organique halogénée est la tribromosulfone. 27. Matière photosensible suivant la revendication 22, caractérisée par le fait que lthalogénure organique est au moins un composé choisi parmi ceux qui répondent à la formule R-CX3, dans laquelle R èt X'répondent à la définition donnée dans la revendication 14, des sulfones organiques halogénées et des sulfoxydes organiques. halogénés, et le dérivé aminé aromatique est la 4,4' -bis-diméthylaminobenzophénone. 28. Matière photosensible suivant la revendication 27, caractérisée par le fait que les composés répondant à la formule R-C sont au moins le tétrabromure de carbone ou l'iodoforme, et la sulfone organique halogénée est la tribromosulfone. 29. Matière photosensible, caractérisée par le fait qu'elle contient principalement des substances produites comme résultat de l'addition de substances de sensibilisation à des substances obtenues par réaction d'un agent engendrant des radicaux libres qui a produit de tels radicaux sous l'action de énergie d'un rayonnement, une substance organique photoconductrice et une substance organique engendrant une couleur. 30. Matière photosensible suivant la revendication 29, caractérisée par le fait que l'agent de sensibilisation est un composé aromatique nitré. 31. Matière photosensible suivant la revendication 29, caractérisée par le fait que l'agent de sensibilisation est un acide de Lewis. 32. Matière photosensible suivant la revendication 29, caractérisée par le fait que l'agent de sensibilisation est un colorant sensibilisant. 33. Matière photosensible suivant la revendication 29, caractérisée par le fait que l'agent de sensibilisation est la combinaison d'au moins deux des composés tels que le composé nitré aromatique, le colorant de sensibilisation et l'acide de Lewis. 34. Procédé de production de matières photosensibles caractérisé par le fait qu'il consiste à faire réagir au moins l'un des radicaux libres produits au moins par application de l'énergie d'un rayonnement à l'agent engendrant des radicaux libres, qui donne de tels radicaux sous Effet de de énergie d'un rayonnement, et le produit qui est formé à titre secondaire par les radicaux libres avec une substance organique photoconductrice et un composant organique engendrant une couleur. 35. Procédé de production de matières photosensibles suivant la revendicatiòn 34, dans lequel de la chaleur est appliquée parallèlement à l'application de l'énergie d'un rayonnement. 36. Procédé de production de matières photosensibles suivant la revendication 34, caractérisé par le fait que des radicaux libres sont produits par application de l'énergie d'un rayonnement à au moins une solution qui contient un agent engendrant des radicaux libres. 37. Procédé de production de matières photosensibles suivant la revendication 36, caractérisé par le fait que de l'énergie de rayonnement est appliquée un système en solution contenant essentiellement l'agent engendrant des radicaux libres, une substance organique photoconductrice et un composant organique engendrant une couleur. 38. Procédé de production de matières photosensibles suivant la revendication 36, caractérisé par le fait qu'après l'application de lénergie de rayonnement à une solution contenant principalement l'agent engendrant des radicaux libres et une substance organique photoconductrice, on incorpore dans cette solution une solution contenant principalement le composant organique engendrant une couleur. 39. Procédé de productioge matières photosensibles suivant la revendication 36, caractérisé par le fait que l'éner- gie de rayonnement est appliquée à la solution contenant principalement l'agent contenant des radicaux libres et une substance organique photoconductrice, et la solution contenant principalement agent engendrant des radicaux libres et le composant organique engendrant une couleur. 40. Procédé de production de mati ère ephotosensibles suivant la revendication 36, caractérisé par le fait qu'après l'application de l'énergie de rayonnement à la solution contenant principalement l'agent engendrant des radicaux libres, on incor pore-dans--la solution une solution contenant principalement la substance organique photoconductrice et le composant organique engendrant une couleur 41. Procédé de production d'un élément photosensible, dans lequel, lorsque l'agent engendrant des radicaux libres, qui produit de tels radicaux sous l'effet de 1'énergie d'un fayonnement, et le composant organique engendrant une couleur, coexistent sur le support en tant que composants principaux, on applique une énergie de rayonnement suffisamment forte pour accroître remarquablement la sensibilité. 42. Procédé de production d'un élément photosensible suivant la revendication 41, caractérisé par le fait qu'on applique une solution préparée contenant principalement l'agent engendrant des radicaux libres, la substance organique photoconductrice et le composant organique engendrant une couleur sur le support pour former une pellicule sur ce dernier, et on applique une énergie de rayonnement suffisamment forte pour effectuer une sensibilisation remarquable de la couche pelliculaire. 43. Procédé de production d'un élément photosensible suivant la revendication 41, caractérisé par le fait qu'on applique une solution préparée contenant principalement l'agent engendrant des radicaux libres, une substance photoconductrice organique et un composant organique engendrant une couleur au support pour former une pellicule sur ce dernier, on applique une énergie de rayonnement suffisamment forte pour effectuer une sengibilisation remarquable de la couche pelliculaire et on sèche de cette dernière, tout en accélérant l'effet de sensibilisation exercé sur elle. 44. Procédé de production d'un élément photosensible suivant la revendication 41, caractérisé par le fait qu'on applique une solution préparée contenant principalement l'agent engendrant des radicaux libres, une substance organique photoconductrice et un composant organique engendrant une couleur au su-pppour~former une pellicule sur ce dernier et on applique .une énergie e rayurnement suffisamment forte pour produire une sensibilisation remarquable de la pellicule et une énergie thermique suffisamment forte pour accélérer thermiquement l'effet de sensibilisation parallèlement l'un à l'autre. 45. Procédé de production d'un élément photosensible suivant la revendication 41, caractérisé par le fait qu'il consiste à appliquer une solution préparée contenant principalement un agent engendrant des radicaux libres, une substance orga nique photoconductrice et un composant organique engendrant une couleur au support pour former une pellicule sur lui, à appliquer une énergie de rayonnement suffisamment forte pour effectuer une sensibilisation remarquable de la pellicule, et une énergie thermique suffisamment forte pour accélérer thermi quement l'effet de sensibilisation parallèlement l'un à l'autre, et on sèche de la couche pelliculaire pendant.que de l'énergie thermique est appliquée à cette couche. 46. Elément photosensible destiné à ltélectrophotographie, caractérisé par le fait qu'il comporte des matières photosensi bles suivant la revendication 1 , en tant que couche photosen sible. 47. Elément photosensible destiné à l'électrophotographie, caractérisé par le fait qu'il contient des matières photosensibles suivant la revendication 13, comme couche photosensible. 48. Elément photosensible destiné à l'électrophotogra phie, caractérisé par le fait qu'il contient les matières photo sensibles suivant la revendication 20 comme couche photosen sible. 49. Elément photosensible destiné à I'électrophoto- graphie, caractérisé par le fait quril contient les matières photo sensibles suivant la revendication 21, comme couche photosensible. 50. Elément photo sensible destiné à l'électrophotogra- phie, caractérisé par le fait qu'il contient les matières photosensibles suivant la revendication 22, comme couche photosensible. 51. Elément photosensible destiné à l'électrophoto -graphie-,c-a#actérisé par le fait qu'il contientles matières photosensibles suivant la revendication 29, comme couche photosensible. 52. Elément photosensible destiné à l'électrophoto graphie, caractérisé par le fait qu'il est produit conformément à la revendication 41.